(57)【要約】【課題】加工性、仕上がり性に優れた着色フィルムを提供する。【構成】必要に応じて設けられる離型性層、粘着剤もしくは接着剤で形成された接合剤層（Ｉ）、水性ウレタン樹脂分散液（Ａ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲であるクリヤー層（ＩＩ）、水性ウレタン樹脂分散液（Ａ）及び着色剤（Ｂ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲である着色層（ＩＩＩ）、架橋性樹脂塗料（Ｃ）で形成されたクリヤー層（ＩＶ）を順次積層してなることを特徴とする着色フィルム。【選択図】なし【特許請求の範囲】
【請求項１】
必要に応じて設けられる離型性層、粘着剤もしくは接着剤で形成された接合剤層（Ｉ）、水性ウレタン樹脂分散液（Ａ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲であるクリヤー層（ＩＩ）、水性ウレタン樹脂分散液（Ａ）及び着色剤（Ｂ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲である着色層（ＩＩＩ）、架橋性樹脂塗料（Ｃ）で形成されたクリヤー層（ＩＶ）を順次積層してなることを特徴とする着色フィルム。
【請求項２】
水性ウレタン樹脂分散液（Ａ）が、ポリイソシアネート化合物と、該ポリイソシアネート化合物が有するイソシアネート基と反応し得る活性水素含有化合物とを反応させて親水基含有イソシアネート末端プレポリマーを製造し、次いでこのものを水に分散せしめ、更に、アミン類で以て鎖伸長せしめてなるものであることを特徴とする請求項１に記載の着色フィルム。
【請求項３】
請求項１又は２に記載の着色フィルムを、該着色フィルムの接合剤層（Ｉ）が被着体表面に面するように、熱及び／又は圧力により接合させることを特徴とする着色フィルムの貼り付け方法。
【請求項４】
必要に応じて設けられる離型性層及び粘着剤もしくは接着剤で形成された接合剤層（Ｉ）を有する接合フィルムの該接合剤表面に、上記水性ウレタンエマルション（Ａ）を塗装してクリヤー層（ＩＩ）を形成し、次いで、上記水性ウレタンエマルション（Ａ）及び着色剤（Ｂ）を含有する水性着色剤を塗装して着色層（ＩＩＩ）を形成し、更に、架橋性樹脂塗料（Ｃ）を塗装してクリヤー層（ＩＶ）を順次積層してなることを特徴とする着色フィルムの製造方法。
【発明の詳細な説明】
【０００１】
【産業上の利用分野】本発明は、新規な着色フィルム及び積層方法に関する。
【従来の技術及びその課題】従来、メラミン硬化性樹脂塗料、イソシアネート硬化性樹脂塗料、酸化硬化性樹脂塗料などの架橋性樹脂塗料は、金属板（鋼鈑、アルミ板、鉄板等）、木材、上記金属以外の無機材料（コンクリート、セラミック、ガラス等）、プラスチック（ポリ塩化ビニル、ポリエチレンテレフタレート、ポリエチレン、ナイロン等）等の基材に、それぞれの基材の性質に応じて防食性、意匠性、耐久性、耐候性、耐擦り傷性等の機能を付与させるために基材に直接塗装が施されている。この様な基材に直接塗装するためには最適な塗装方法を選択する必要があり面倒であること、一般的に均一な塗装膜厚が保持できないこと、塗装により塗装欠陥を生じ易いこと、塗装に必要な塗料が必要以上に消費されること、塗装の作業環境や安全衛生上の管理を安全に行うことが難しいこと、塗装された塗膜を回収することが困難であり環境汚染の点からも好ましくないといった問題点があった。
また、一般的に塗料は、塗装手段、塗膜性能、意匠性等の塗装目的により使用するために、当然の如く品種が多くなり無駄な塗料が多く製造されるために、従来から品種統合や塗料の有効利用方法が当該分野で要求されている。
【０００２】
【課題を解決するための手段】本発明者等は、上記した問題点を解決するために鋭意研究を重ねた結果、粘着剤もしくは接着剤で形成された接合剤層の表面に特定の着色層及び架橋性樹脂塗料で形成されたクリヤー層を順次積層してなる着色フィルムが、従来からの問題点を全て解決するものであることを見出し、本発明を完成するに至った。
【０００３】
かくして本発明によれば、必要に応じて設けられる離型性層、粘着剤もしくは接着剤で形成された接合剤層（Ｉ）、水性ウレタン樹脂分散液（Ａ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲であるクリヤー層（ＩＩ）、水性ウレタン樹脂分散液（Ａ）及び着色剤（Ｂ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲である着色層（ＩＩＩ）、架橋性樹脂塗料（Ｃ）で形成されたクリヤー層（ＩＶ）を順次積層してなることを特徴とする着色フィルムが提供される。
【０００４】
また、本発明によれば、上記の着色フィルムを、該着色フィルムの接合剤層（Ｉ）が被着体表面に面するように、熱及び／又は圧力により接合させることを特徴とする着色フィルムの貼り付け方法が提供される。
【０００５】
更に、必要に応じて設けられる離型性層及び粘着剤もしくは接着剤で形成された接合剤層（Ｉ）を有する接合フィルムの表面に、上記水性ウレタン樹脂分散液（Ａ）を塗装してクリヤー層（ＩＩ）を形成し、次いで、上記水性ウレタン樹脂分散液（Ａ）及び着色剤（Ｂ）を含有する水性着色剤を塗装して着色層（ＩＩＩ）を形成し、更に、架橋性樹脂塗料（Ｃ）を塗装してクリヤー層（ＩＶ）を順次積層してなることを特徴とする着色フィルムの製造方法が提供される。
【０００６】
以下、本願発明の構成要件について説明する。
【０００７】
本発明は、必要に応じて設けられる離型性層、粘着剤もしくは接着剤で形成された接合剤層（Ｉ）、水性ウレタン樹脂分散液（Ａ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲であるクリヤー層（ＩＩ）、水性ウレタン樹脂分散液（Ａ）及び着色剤（Ｂ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲である着色層（ＩＩＩ）、架橋性樹脂塗料（Ｃ）で形成されたクリヤー層（ＩＶ）を順次積層してなることを特徴とする着色フィルムに関する。
【０００８】
必要に応じて設けられる離型性層は、着色フィルムの貯蔵（積み重ね、巻きもの等）や取り扱いを容易にさせるために使用することができ、このものは着色フィルムを使用するにあたっては剥離され最終的には貼付された着色フィルムには残らないものである。この様な層としては、例えば粘着剤、接着剤が容易に剥離できるものであれば特に制限なしに従来から公知のもの、例えばポリエチレンテレフタレートシート等のプラスチックシート類や紙、布、プラスチックシートに離型剤（シリコン、ワックス、フッ素等）処理を施したものが一般的に使用できる。該離型性層の厚みは、約１０〜１０００μｍ、好ましくは約２０〜５００μｍの範囲が好適である。
【０００９】
粘着剤もしくは接着剤で形成された接合剤層（Ｉ）は、本発明の着色フィルムを被着体に貼り付けるための接合剤である。かかる接着剤としては、例えば、硬化剤を含有する、ビスフェノ−ル型エポキシ樹脂、レゾ−ル型エポキシ樹脂、アクリル樹脂、アミノプラスト樹脂、ポリエステル樹脂、ウレタン樹脂、ポリシロキサン樹脂、（イソ）ブチレン樹脂、酢酸ビニル樹脂、塩化ビニル樹脂、塩化ビニル／酢酸ビニル共共重合体、合成ゴム、天然ゴムなどから選ばれた１又は２種以上の樹脂を含む熱硬化性又は熱可塑性の接着剤及び粘着剤などがあげられる。さらに、２，４，６−トリメルカプト−Ｓ−トリアジン、２−ジブチルアミノ−４，６−ジメメルカプト−Ｓ−トリアジン、２，４，６−トリメルカプト−Ｓ−トリアジン−モノソヂウムソルト、２，４，６−トリメルカプト−Ｓ−トリアジン−トリソヂウムソルトなどのトリアジンチオ−ル系化合物も接着剤として使用することができる。これらの接合剤としては、種類に応じて、感圧性粘着剤、感熱接着剤、硬化タイプの接着剤として使用することができる。
【００１０】
接合剤層（Ｉ）の膜厚は、通常１〜１００μｍ、特に５〜５０μｍの範囲が好ましい。
【００１１】
クリヤー層（ＩＩ）は、水性ウレタン樹脂分散液（Ａ）で形成され、そして形成された層が、それ自体実質的に粘着性がなく、引張り破断伸び率（長さ３０ｍｍ、幅１０ｍｍ、厚み０．０５ｍｍの試料で−１０℃において引張速度２００ｍｍ／分で測定したときの値）が５０〜１０００％の範囲のである。
【００１２】
引張り破断伸び率は、長さ２００ｍｍ、幅１０ｍｍ、厚み０．０５０ｍｍの試料（単離フィルム）を−１０℃の測定温度で引張速度２００ｍｍ／分で測定したときの値である。該測定機としては、例えば、恒温槽付万能引張試験機（島津製作所オートグラフＳ−Ｄ型）を使用して測定することができる。
【００１３】
本明細書において、引張り破断伸び率は、［（破断した時の試料の長さ（ｍｍ）−もとの試料の長さ（ｍｍ））／元の試料の長さ（ｍｍ）］×１００（％）を示す。
フィルム（ＩＩ）の引張り破断伸び率が５０％未満になると、３次曲面への追従性が悪く貼付作業性が劣り、一方、１０００％を超えると少しの張力で伸びすぎて貼付作業性が劣るといった欠点がある。
【００１４】
また、クリヤー層（ＩＩ）は、常温（２０℃）で実質的に粘着性がないことが好ましい。具体的には、ガラス転移温度が−４０℃〜８０℃、特に−２０℃〜４０℃の範囲が好ましい。ガラス転移温度が−４０℃未満になると、粘着性が高くなり取り扱いが困難となり、一方、ガラス転移温度が８０℃超えると伸び率が低下し加工性等が劣るので好ましくない。
【００１５】
クリヤー層（ＩＩ）は、水性ウレタン樹脂分散液（Ａ）により形成されたものであって、上記した塗膜物性を有するものであれば、従来から既知のものを使用することができる。
【００１６】
該水性ウレタン樹脂分散液（Ａ）として特に有用なるものとしては、種々な方法で製造され得るものである。当該水性ウレタン樹脂分散液（Ａ）の一般的なる調製法としては、イオン性の官能基（反応性極性基）を有する化合物を、ウレタン化反応の際に、一部、共重合せしめて得られる、いわゆる親水基含有イソシアネート末端プレポリマーを、水に分散せしめ、次いで、アミン類で以て鎖伸長せしめるという方法が知られている。
【００１７】
用いられる上記の親水基含有イソシアネート末端プレポリマーとしては、従来公知のポリイソシアネート化合物と、イソシアネート基と反応し得る活性水素含有化合物とから製造されるようなものである。
【００１８】
ポリイソシアネート化合物としは、例えば、テトラメチレンジイソシアネ−ト、ヘキサメチレンジイソシアネ−ト、トリメチルヘキサメチレンジイソシアネ−ト、イソホロンジイソシアネ−トなどの脂肪族ジイソシアネ−ト；４・４´−メチレンビス（シクロヘキシルイソシアネ−ト）、イソホロンジイソシアネ−トなどの脂環族ジイソシアネ−ト；キシリレンジイソシアネ−ト、トリレンジイソシアネ−ト、ジフェニルメタンジイソシアネ−ト、ポリフェニルメタンジイソシアネ−ト（以下ポリメリックＭＤＩ）などの芳香族ジイソシアネ−ト；及びこれらのイソシアヌレ−ト体やビュウレット体等の類似の化合物が挙げられ、これらは１種又は２種以上混合して使用できる。
【００１９】
イソシアネート末端プレポリマーの製造において用いられる、上記したイソシアネート基と反応し得る活性水素を含有する化合物としては、平均分子量３００〜１０，０００、好ましくは、５００〜５，０００なる範囲内の、いわゆる高分子量化合物と、分子量が３００以下なる、いわゆる低分子量化合物とに分けられる。
【００２０】
そのうち、高分子量化合物としては、ポリエステルポリオール、ポリエーテルポリオール、ポリカーボネートポリオール、ポリアセタールポリオール、ポリアクリレートポリオール、ポリエステルアミドポリオールまたはポリチオエーテルポリオールなどが、特に代表的なものである。
【００２１】
ポリエステルポリオールとしては、エチレングリコール、プロピレンングリコール、１，３−プロパンジオール、１，４−ブタンジオール、１，５−ペンタンジオール、３−メチル−１，５−ペンタンジオール、１，６−ヘキサンジオール、ネオペンチルグリコール、ジエチレングリコール、トリエチレングリコール、テトラエチレングリコール、分子量が３００〜６，０００なる範囲内のポリエチレングリコール、ジプロピレングリコール、トリプロピレングリコール、ビスヒドロキシエトキシベンゼン、１，４−シクロヘキサンジオール、１，４−シクロヘキサンジメタノール、ビスフェノールＡ、水素添加ビスフェノールＡまたはハイドロキノン、あるいはそれらのアルキレンオキシド付加体などのような、各種のグリコール成分と、コハク酸、アジピン酸、アゼライン酸、セバシン酸、ドデカンジカルボン酸、無水マレイン酸、フマル酸、１，３−シクロペンタンジカルボン酸、１，４−シクロヘキサンジカルボン酸、テレフタル酸、イソフタル酸、フタル酸、１，４−ナフタレンジカルボン酸、２，５−ナフタレンジカルボン酸、２，６−ナフタレンジカルボン酸、ナフタル酸、ビフェニルジカルボン酸または１，２−ビス（フェノキシ）エタンーｐ，ｐ’−ジカルボン酸、あるいはそれらの各種ジカルボン酸の無水物類またはエステル形成性誘導体類；ｐ−ヒドロキシ安息香酸またはｐ−（２−ヒドロキシエトキシ）安息香酸、あるいはそれらの各種ヒドロキシカルボン酸のエステル形成性誘導体などのような、各種の酸成分とからの脱水縮合反応によって得られるポリエステルのほかに、ε−カプロラクトンの如き、各種の環状エステル化合物の開環重合反応によって得られるポリエステル類、あるいはそれらの共重合ポリエステル類などが特に代表的なものである。
【００２２】
ポリエーテルとしては、エチレングリコール、ジエチレングリコール、トリエチレングリコール、プロピレングリコール、トリメチレングリコール、１，３−ブタンジオール、１，４−ブタンジオール、１，６−ヘキサンジオール、ネオペンチルグリコール、グリデリン、トリメチロールエタン、トリメチロールプエロパン、ソルビトール、しょ糖、アコニット糖、トリメリット酸、ヘミメリット酸、燐酸、エチレンジアミン、ジエチレントリアミン、トリイソプロパノールアミン、ピロガロール、ジヒドロキシ安息香酸、ヒドロキシフタール酸または１，２，３−プロパントリチオールの如き、少なくとも２個の活性水素原子を有する各種の化合物の１種または２種以上を、開始剤として、エチレンオキサイド、プロピレンオキサイド、ブチレンオキサイド、スチレンオキサイド、エピクロルヒドリン、テトラヒドロフランまたはシクロヘキシレンの如き、各種のモノマーの１種または２種以上をも用いて、常法により、付加重合した形のものが、特に代表的なものである。
【００２３】
ポリカーボネートポリオールとしては、１，４−ブタンジオール、１，６−ヘキサンジオールまたはジエチレングリコールの如き、各種のグリコール類と、ジフェニルカーボネートまたはホスゲンとの反応によって得られるような化合物が、特に代表的なものである。
【００２４】
一方、低分子量化合物とは、分子量が３００以下なる、分子内に少なくとも２個以上の活性水素を有する化合物を指称するものであって、それらのうちでも特に代表的なもののみを例示するにとどめれば、ポリエステルポリオールの原料として用いた、各種のグリコール成分；グリセリン、トリメチロールエタン、トリメチロールプロパン、ソルビトールまたはペンタエリスリトールの如き、各種のポリヒドロキシ化合物；あるいはエチレンジアミン、１，６−ヘキサメチレンジアミン、ピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，４−シクロヘキサンジアミン、１，２−プロパンジアミン、ヒドラジン、ジエチレントリアミンまたはトリエチレンテトラミンの如き、各種のアミン化合物などである。
【００２５】
そして、親水基含有イソシアネート末端プレポリマー中に親水基を導入せしめる方法としては、分子内に少なくとも１個以上の活性水素を有し、かつ、カルボキシル基、スルホン酸基、スルホネート基またはエチレンオキサイドの繰り返し単位を有する親水基含有化合物の少なくとも１種以上を、プレポリマーの製造時に、共重合せしめるという方法などが挙げられる。
【００２６】
かかる親水基含有化合物として特に代表的なもののみを例示するにとどめれば、２−オキシエタンスルホン酸、フェノールスルホン酸、スルホ安息香酸、スルホコハク酸、５−スルホイソフタル酸、スルファニル酸、１，３−フェニレンジアミン−４，６−ジスルホン酸、２，４−ジアミノトルエン−５−スルホン酸の如き、各種のスルホン酸含有化合物類、あるいはそれらの各種誘導体類をはじめ、それらを共重合せしめて得られるポリエステルポリオール類；２，２−ジメチロ−ルプロピオン酸、２，２−ジメチロール酪酸、２，２−ジメチロール吉草酸、ジオキシマレイン酸、２，６−ジオキシ安息香酸、３，４−ジアミノ安息香酸の如き、各種のカルボン酸含有化合物類、あるいはそれらの各種誘導体類をはじめ、さらには、それらを共重合せしめて得られるポリエステルポリオール；あるいは少なくとも３０重量％以上の、エチレンオキシドの繰り返し単位を有し、かつ、ポリマー中に少なくとも１個以上の活性水素を有する、しかも、分子量が３００〜１０，０００なる、ポリエチレン−ポリアルキレン共重合体の如き、各種のノニオン基含有化合物類またはそれらを共重合せしめて得られるポリエステルポリエーテルポリオールなどが特に代表的なものであり、これらは単独使用でも２種以上の併用でもよいが、本発明において、特に好ましい親水基含有化合物としては、カルボキシル基含有化合物類；あるいはその誘導体類またはそれらを共重合せしめて得られるポリエステルポリオールなどである。
【００２７】
親水基含有イソシアネート末端プレポリマー中の親水基の含有量としては、カルボキシル基、スルホン酸基またはスルホネート基などの親水基の場合には、最終的に得られるポリウレタン樹脂の固形分１００部当り、少なくとも０．０１当量以上、好ましくは、０．０１〜０．２当量なる範囲内が適切であり、また、ノニオン基含有化合物の場合には、最終的に得られるポリウレタン樹脂の固形分当り、少なくとも３重量％以上、好ましくは、５〜３０重量％なる範囲内が適切である。
【００２８】
親水基含有イソシアネート末端プレポリマーは、従来公知の方法で製造され、たとえば、前掲した如き、各種のポリイソシアネート化合物と、活性水素含有化合物（親水基含有化合物をも含む。）とを、イソシアネート基と活性水基との当量比が、１．１：１〜３：１、好ましくは、１．２：１〜２：１となるような比率で、２０〜１２０℃にて、好ましくは、３０〜１００℃にて反応せしめるというような方法に従って行われる。
【００２９】
ポリアミン系鎖伸長剤として特に代表的なものとしては、エチレンジアミン、１，２ープロパンジアミン、１，６−ヘキサメチレンジアミン、ピペラジン、２，５−ジメチルピペラジン、イソホロンジアミン、４，４’−ジシクロヘキシルメタンジアミン、３，３’−ジメチルー４，４’−ジシクロヘキシルメタンジアミンもしくは１，４−シクロヘキサンジアミンの如き、各種のジアミン類；ジエチレントリアミン、ジプロピレントリアミンもしくはトリエチレンテトラミンの如き、各種のポリアミン類；ヒドラジン類；または酸ヒドラジド類；あるいは水などであり、これらは単独使用でも２種以上の併用でもよいことは、勿論である。
【００３０】
当該ポリアミン系鎖伸長剤は、水性ウレタン樹脂分散液を得るために必要なる、分散媒としての水に溶解させて使用され、また、その使用量としては、親水基含有イソシアネート末端プレポリマー中のイソシアネート基に対して、当量比で、０：１〜１：１なる範囲、好ましくは、０．６：１〜０．９８：１なる範囲内が適切である。
【００３１】
使用する水の量は、プレポリマーと水相との混合後に、Ｏ／Ｗ型の水分散体になるだけの最低限の量があればよく、ポリウレタン樹脂の固形分に対して１００〜１，０００重量％なる範囲内が適切である。
【００３２】
親水基含有イソシアネート末端プレポリマーの親水基がカルボキシル基である場合には、カルボキシル基を中和するために必要な中和剤として、トリメチルアミンまたはトリエチルアミンの如き、各種の三級アミン類を、カルボキシル基に対して、当量比で、０．５：１〜１．５：１なる範囲内、好ましくは、１：１〜１．３：１なる範囲内が適切であり、かかる割合で以て、上述したポリアミン系鎖伸長剤の水溶液中に含有せしめる必要がある。
【００３３】
かかる中和剤は、親水基含有イソシアネート末端プレポリマー中に、予め、添加することも出来るが、これらの三級アミン類は、ウレタン化反応の強力なる触媒でもある処から、副反応を起こし易く、加えて、プレポリマーが着色し易くなる処から、好ましくない。
【００３４】
水性ウレタン樹脂分散液（Ａ）は、通常、アミン類との鎖伸長反応が完結する前に、あるいは、この鎖伸長反応が完結してから、次の脱溶剤工程に移される。
【００３５】
水性ウレタン樹脂分散液（Ａ）としては、商品名としては、例えばスーパーフレックス４１０、同左４２０、同左６００、同左１５０、同左１２６、同左１０７Ｍ、スーパーフレックスＥ―２５００（以上、第１工業製薬株式会社製、商品名）などが挙げられる。
【００３６】
水性ウレタン樹脂分散液（Ａ）には必要により補助配合剤を含有させることができる。補助配合剤としては、たとえば無機充填剤、有機改質剤、安定剤、可塑剤、界面活性剤、消泡剤、架橋剤、その他添加剤などが挙げられる。
【００３７】
無機充填剤としては、炭酸カルシウム、シリカ、タルク、ガラス繊維、チタン酸カリウムウイスカーなどが挙げられる。有機改質剤としてはフッ素樹脂系粉末、アクリル樹脂系粉末、シリコーン樹脂系粉末、ポリアミド樹脂系粉末、ウレタン樹脂系粉末などが挙げられる。安定剤としてはヒンダードフェノール系、ヒドラジン系、燐系、ベンゾフェノン系、ベンゾトリアゾール系、オキザリックアシッドアニリド系、ヒンダードアミン系などが挙げられる。これら安定剤は耐候性の向上や耐熱劣化防止のための添加剤である。
【００３８】
可塑剤としてはジブチルフタレート、ジオクチルフタレートなどが挙げられる。界面活性剤（整泡剤など）としてはシロキサンオキシアルキレンブロック共重合体などのシリコーン系整泡剤が挙げられる。消泡剤としてはジメチルシロキサン系などのシリコーン系のものが挙げられる。架橋剤としてはアミノ樹脂［メチロール化および／またはアルコキシ化（メチル〜ブチル）された尿素、メラミンなど］、エポキシ化合物［ビスフェノールＡ型グリシジルエーテル、水添ビスフェノールＡ型グリシジルエーテル、エチレングリコール〜ポリエチレングリコールグリシジルエーテル、グリセリン、トリメチロールプロパン、ソルビトールなどのグリシジルエーテルグリセリン、トリメチロールプロパン、ソルビトールなどにアルキレンオキシド（炭素数２〜３）を付加させたもののグリシジルエーテルなど］、ポリエチレン尿素化合物（ジフェニルメタン−ビス−４，４’−Ｎ，Ｎ’−エチレン尿素など）、ブロックイソシアネート系（たとえばトリメチロ−ルプロパン１モルとヘキサメチレンジイソシアネート、イソホロンジイソシアネート、またはトルエンジイソシアネート３モルから合成されるアダクト体；ヘキサメチレンジイソシアネートの水変性物、イソホロンジイソシアネートおよびヘキサメチレンジイソシアネートの３量化物などをフェノール、メチルエチルケトオキシム、ε−カプロラクタムなどでマスキングしたブロックイソシアネートなど）、水性ポリイソシアネート系（例えばポリオキシアルキレン［炭素数２〜４］ポリオールとポリイソシアネートとの反応物）などが挙げられる。その他添加剤としては難燃剤、揺変剤、帯電防止剤、殺菌剤等が挙げられる。
【００３９】
補助配合剤の添加量は樹脂組成物の重量固形分に対して重量基準で、無機充填剤および有機改質剤は通常０〜１７０％、好ましくは０〜１５０％、安定剤は通常０〜２０％、好ましくは０〜１０％、可塑剤は通常０〜１００％、好ましくは０〜５０％、界面活性剤は通常０〜２０％、好ましくは０〜１０％、消泡剤および、その他の添加剤は通常０〜２０％、好ましくは０〜１０％、架橋剤は通常０〜５０％、好ましくは０〜４０％である。これらの補助配合剤は通常の攪拌だけによる混合でもよいし、分散混合装置（ボールミル、ニーダー、サンドグラインダー、ロールミル、フラットストーンミルなど）を用いて分散混合することによって得ることもできる。混合する順序はどの順序でもよい。
【００４０】
また、水性ウレタン樹脂分散液（Ａ）には、下地が完全に隠蔽しない程度に必要に応じて染料、顔料などの着色剤を配合することができる。
【００４１】
水性ウレタン樹脂分散液（Ａ）の膜厚は種々変えることが出来るが、通常５〜５００μｍ、好ましくは１０〜２５０μｍである。塗布方法はスプレー塗装、刷毛塗り、コテ塗り、ロール塗り、流し塗りおよび浸漬法ナイフコ−タ−、グラビアコ−タ−、スクリ−ン印刷、リバ−スロ−ルコ−タ−、などがある。乾燥は室温ないし加温（たとえば４０〜２７０℃で１０秒〜６０分）で行うことができる。
【００４２】
着色層（ＩＩＩ）は、  上記水性ウレタン樹脂分散液（Ａ）及び着色剤（Ｂ）を含有する水性着色剤により形成され、そして形成された着色層（ＩＩＩ）は引張り破断伸び率（長さ３０ｍｍ、幅１０ｍｍ、厚み０．０５０ｍｍの試料で−１０℃において引張速度２００ｍｍ／分で測定したときの値）５０〜１０００％の範囲のものである。
【００４３】
着色層（ＩＩＩ）の引張り破断伸び率が５０％未満になると、３次曲面への追従性が悪く貼付作業性が劣り、一方、１０００％を超えると少しの張力で伸びすぎて貼付作業性が劣るといった欠点がある。
【００４４】
また、着色層（ＩＩＩ）は、常温（２０℃）で実質的に粘着性がないことが好ましい。具体的には、ガラス転移温度が−４０℃〜８０℃、特に−２０℃〜４０℃の範囲が好ましい。ガラス転移温度が−４０℃未満になると、粘着性が高くなり取り扱いが困難となり、一方、ガラス転移温度が８０℃超えると伸び率が低下し加工性等が劣るので好ましくない。
【００４５】
着色層（ＩＩＩ）は、上記水性着色剤により形成されたものであって、着色層が上記した塗膜物性を有するものであれば、従来から既知のものを使用することができる。
【００４６】
着色剤（Ｂ）としては、直接染料、酸性染料、塩基性染料、反応性染料、金属錯塩染料などの染料：カ−ボンブラック、酸化チタン、酸化クロム、酸化亜鉛、酸化鉄、マイカ、紺青などの無機顔料およびカップリングアゾ系、縮合アゾ系アンスラキノン系、ペリレン系、キナクリドン系、チオインジゴ系、ジオキサジン系、フタロシアニン系などの有機顔料、メタリック顔料、パール顔料などがあげられる。染料は樹脂１００重量部（固形分）に対して通常１〜５０重量部、好ましくは２〜２０重量部、顔料は通常１〜２００重量部、好ましくは２〜１５０重量部の範囲である。
【００４７】
水性ウレタン樹脂分散液（Ａ）中には必要に応じて上記と同様の補助配合剤を含有させることができる。
【００４８】
着色剤（Ｂ）は、通常の攪拌だけによる混合でもよいし、分散混合装置（ボールミル、ニーダー、サンドグラインダー、ロールミル、フラットストーンミルなど）を用いて分散混合することによって得ることもできる。混合する順序はどの順序でもよい。
【００４９】
着色層（ＩＩＩ）の膜厚は種々変えることが出来るが、通常５〜５００μｍ、好ましくは１０〜２５０μｍである。水性着色剤の塗布方法はスプレー塗装、刷毛塗り、コテ塗り、ロール塗り、流し塗りおよび浸漬法ナイフコ−タ−、グラビアコ−タ−、スクリ−ン印刷、リバ−スロ−ルコ−タ−、などがある。乾燥は室温ないし加温（たとえば４０〜２７０℃で１０秒〜６０分）で行うことができる。
【００５０】
クリヤー層（ＩＩＩ）は、本発明の着色フィルムで最上層を構成する層であり、従来から公知の架橋性樹脂塗料（Ｃ）を用いて得られる層である。
【００５１】
架橋性樹脂塗料（Ｃ）としては、例えば、アミノ硬化性樹脂塗料、イソシアネート硬化性樹脂塗料、酸エポキシ硬化性樹脂塗料、加水分解性シラン硬化性樹脂塗料、水酸基エポキシ基硬化性樹脂塗料、ヒドラジン硬化性樹脂塗料、酸化重合型硬化性樹脂塗料、光（熱）ラジカル重合型樹脂塗料、光（熱）カチオン重合型樹脂塗料及びこれらの２種以上の組合せによる硬化性樹脂塗料が挙げられる。
【００５２】
架橋性樹脂塗料（Ｃ）には、必要に応じて従来から塗料に配合される添加剤、例えば、着色顔料、体質顔料、メタリック顔料、着色パール顔料、流動性調整剤、ハジキ防止剤、垂れ止め防止剤、紫外線吸収剤、酸化防止剤、紫外線安定剤、つや消し剤、艶出し剤、防腐剤、硬化促進剤、硬化触媒、擦り傷防止剤、消泡剤、溶媒等を特に制限なしに使用することができる。
【００５３】
架橋性樹脂塗料（Ｃ）の形態は、架橋性樹脂を使用した粉体塗料、架橋性樹脂の液状樹脂を使用した無溶剤型塗料（架橋性もしくは非架橋性の樹脂をラジカル重合性モノマーに溶解もしくは分散した無溶剤型塗料も含む）、架橋性樹脂を水に溶解もしくは分散した水性塗料、及び架橋性樹脂を有機溶剤に溶解もしくは分散した有機溶剤型塗料（非水分散型塗料も含む）等のいずれの形態であっても構わない。
【００５４】
クリヤー層（ＩＩＩ）の硬化膜厚は、１μｍ〜２００μｍ、特に２０μｍ〜８０μｍの範囲が好ましい。１μｍ未満になると、耐候性、耐溶剤性、鮮鋭性が低下し、一方、２００μｍを超えると、着色フィルムが脆弱になるので好ましくない。
【００５５】
架橋性樹脂塗料（Ｃ）により形成されたクリヤー層（ＩＩＩ）は、架橋性樹脂に含まれる官能基の一部もしくは全部が反応したものである。また、クリヤー層（ＩＩＩ）の架橋の程度は、例えば、下記したゲル分率が５０〜１００重量％の範囲のものが好ましい。
【００５６】
ゲル分率：フリーのフィルムをはがしとり３００メッシュのステンレススチール製の網状容器に入れソックスレー抽出器でアセトン溶媒を用いて還流温度で２時間抽出させた後、次式に従ってゲル分率の算出を行なった。
【００５７】
ゲル分率（％）＝（抽出した後の重量／抽出前の試料の重量）×１００
アミノ硬化性樹脂塗料：
該塗料としては、例えば、水酸基などの架橋性官能基を有する、アクリル樹脂、ビニル樹脂、ポリエステル樹脂などの基体樹脂と、架橋剤としてのアミノ樹脂からなる組成物があげられる。
【００５８】
アクリル樹脂及びビニル樹脂としては、カルボキシル基含有重合性単量体（必要に応じて使用できる、特に水性塗料として使用する場合に配合される）、水酸基含有重合性単量体及びその他の重合性単量体を共重合せしめて得られる、１０〜２００ｍｇＫＯＨ／ｇ、好ましくは２５〜７０ｍｇＫＯＨ／ｇの範囲内の水酸基価を有するものが使用できる。
【００５９】
カルボキシル基含有重合性単量体は１分子中にカルボキシル基と重合性不飽和結合を有する化合物であり、例えば、アクリル酸、メタクリル酸、マレイン酸、イタコン酸、クロトン酸などがあげられる。水酸基含有重合性単量体は１分子中に水酸基と重合性不飽和結合を有する化合物であり、例えば、２−ヒドロキシエチル（メタ）アクリレート、ヒドロキシプロピル（メタ）アクリレート等の（メタ）アクリル酸の炭素原子数１〜８個のヒドロキシアルキルエステルなどがあげられる。その他の重合性単量体は、カルボキシル基含有重合性単量体及び水酸基含有重合性単量体と共重合可能な、１分子中に重合性不飽和結合を有する化合物であり、例えば、メチル（メタ）アクリレート、エチル（メタ）アクリレート、ブチル（メタ）アクリレート、シクロヘキシル（メタ）アクリレート、２−エチルヘキシル（メタ）アクリレート、ラウリル（メタ）アクリレート、ステアリル（メタ）アクリレート、アクリル酸デシル等の（メタ）アクリル酸の炭素原子数１〜２４個のアルキル又はシクロアルキルエステル；（メタ）アクリルアミド、Ｎ−メチル（メタ）アクリルアミド、Ｎ−エチル（メタ）アクリルアミド、ジアセトンアクリルアミド、Ｎ−メチロール（メタ）アクリルアミド、Ｎ−ブトキシメチルアクリルアミド等の官能性（メタ）アクリルアミド；グリシジル（メタ）アクリレート、グリシジル（メタ）アクリルアミド、アリルグリシジルエーテル等のグリシジル基含有ビニル単量体；スチレン、ビニルトルエン、プロピオン酸ビニル、α−メチルスチレン、酢酸ビニル、（メタ）アクリロニトリル、ビニルプロピオネート、ビニルピバレート、ベオバモノマー（シェル化学製品）等のビニル単量体などがあげられる。上記アクリル樹脂又はビニル樹脂は一般に５０００〜４００００の範囲内の数平均分子量を有することができる。
【００６０】
ポリエステル樹脂としては、例えば、多価アルコール及び多塩基酸をエステル化反応させてなるポリエステル樹脂が挙げられる。
【００６１】
多価アルコールは１分子中に２個以上のアルコール性水酸基を有する化合物であり、例えば、エチレングリコール、ジエチレングリコール、プロピレングリコール、ブタンジオール、ペンタンジオール、２，２−ジメチルプロパンジオール、グリセリン、トリメチロールプロパン、ペンタエリスリトールなどがあげられる。多塩基酸は１分子中に２個以上のカルボキシル基を有する化合物であり、例えば、フタル酸、イソフタル酸、テトラヒドロフタル酸、ヘキサヒドロフタル酸、マレイン酸、コハク酸、アジピン酸、セバチン酸、トリメリット酸、ピロメリット酸、これらの無水物などがあげられる。さらに、これらの多価アルコールと多塩基酸のエステル化反応において、必要に応じて、アルコール成分の一部として一価アルコール、グリシジル基を有するモノエポキシ化合物を使用し及び／又は酸成分の一部として安息香酸やｔ−ブチル安息香酸などの一塩基酸を使用することができる。また、ポリエステル樹脂は、ヒマシ油、桐油、サフラワー油、大豆油、アマニ油、トール油、ヤシ油などの油成分又はそれらの脂肪酸で変性されたポリエステル樹脂も包含される。これらのポリエステル樹脂は一般に５００〜１００００の範囲内の数平均分子量を有することができる。
【００６２】
ポリエステル樹脂は１０〜２００ｍｇＫＯＨ／ｇ、好ましくは２５〜７０ｍｇＫＯＨ／ｇの範囲内の水酸基価を有することができる。
【００６３】
アミノ樹脂架橋剤は加熱により基体樹脂と反応して三次元の硬化した塗膜を形成する。かかるアミノ樹脂として、例えば、メラミン、ベンゾグアナミン、尿素、ジシアンジアミドなどとホルムアルデヒドとの縮合又は共縮合によって得られるものがあげられ、さらにこのものを炭素数１〜８のアルコール類で変性したものやカルボキシル基含有アミノ樹脂等も使用することができる。これらのアミノ樹脂は、通常、アミノ基１当量に対してホルムアルデヒド約０．５〜約２当量をｐＨ調節剤（例えば、アンモニア、水酸化ナトリウム、アミン類）を使用し、アルカリ性又は酸性にてそれ自体既知の方法により反応させることによって製造することができる。
【００６４】
アミノ硬化性樹脂塗料を有機溶剤系として使用する場合には、上記した樹脂を有機溶剤に溶解もしくは分散することにより得られる。有機溶剤としては、例えば、ヘプタン、トルエン、キシレン、オクタン、ミネラルスピリット等の炭化水素系溶媒、酢酸エチル、酢酸ｎ−ブチル、酢酸イソブチル、メチルセロソルブアセテート、ブチルカルビトールアセテート等のエステル系溶媒、メチルエチルケトン、メチルイソブチルケトン、ジイソブチルケトン等のケトン系溶媒、メタノール、エタノール、イソプロパノール、ｎ−ブタノール、ｓｅｃ−ブタノール、イソブタノール等のアルコール系溶媒、ｎ−ブチルエーテル、ジオキサン、エチレングリコールモノメチルエーテル、エチレングリコールモノエチルエーテル等のエーテル系の溶媒等を使用できる。
【００６５】
また、水性として使用する場合には、酸モノマーにより酸基を導入した（通常、５〜３００ｍｇＫＯＨ／ｇ、好ましくは１００ｍｇＫＯＨ／ｇの範囲内の酸価）アクリル樹脂やポリエステル樹脂を中和剤で中和した樹脂を水に溶解もしくは分散することにより得られる。
【００６６】
中和剤としては、例えば、アンモニア又はトリエチルアミン、モノエタノールアミン、ジエタノールアミン、トリエタノールアミン、ジメチルアミノエタノールなどのアミン類又は水酸化ナトリウムなどのアルカリ金属の水酸化物などの塩基性物質を用いて中和し、この後、適当な固形分にするため水および必要に応じ水と相溶性のある有機溶剤を添加し、水希釈される。
【００６７】
また、上記した以外に水性アクリル樹脂は、例えば、イオン性又は非イオン性の低分子又は高分子界面活性物質、水溶性樹脂などを分散安定剤として用い、上記の重合性単量体を水性媒体中でそれ自体既知の方法で乳化重合することによって製造することができる。
【００６８】
アミノ樹脂の配合割合（固形分換算）は、水酸基含有樹脂固形分１００重量部に対して約１０〜２００重量部、好ましくは２０〜１００重量部の範囲である。
【００６９】
イソシアネート硬化性樹脂塗料：
該塗料としては、例えば、水酸基などの架橋性官能基を有する、上記したと同様のアクリル樹脂、ビニル樹脂、ポリエステル樹脂などの基体樹脂と、架橋剤としての（ブロック）ポリイソシアネート化合物からなる組成物があげられる。
【００７０】
ポリイソシアネート化合物としてはフリーのイソシアネート化合物であってもよいし、ブロックされたイソシアネート化合物でもよい。フリーのイソシアネート基を有するポリイソシアネート化合物としては、ヘキサメチレンジイソシアネート、もしくはトリメチルヘキサメチレンジイソシアネート等の脂肪族ジイソシアネート類、キシレンジイソシアネート、もしくはイソホロンジイソシアネート等の環状脂肪族ジイソシアネート類、トリレンジイソシアネートもしくは４，４′−ジフェニルメタンジイソシアネート等の芳香族ジイソシアネート類等の有機ジイソシアネートそれ自体、又はこれらの各有機ジイソシアネートの過剰量と多価アルコール、低分子量ポリエステル樹脂もしくは水等との付加物、あるいは上掲した各有機ジイソシアネート同志の重合体、更にはイソシアネート・ビゥレット体等が挙げられるが、それらの代表的な市販品の例としては「バーノックＤ−７５０、−８００、ＤＮ−９５０、−９７０もしくは１５−４５５」（以上、大日本インキ化学工業（株）製品）、「ディスモジュールＬ、Ｎ、ＨＬ、もしくはＮ３３９０」（西ドイツ国バイエル社製品）、「タケネートＤ−１０２、−２０２、−１１０もしくは−１２３Ｎ」（武田薬品工業（株）製品）、「コロネートＥＨ、Ｌ、ＨＬもしくは２０３」（日本ポリウレタン工業（株）製品）又は「デゥラネート２４Ａ−９０ＣＸ」（旭化成工業（株）製品）等が挙げられる。ブロックされたイソシアネート基を有するポリイソシアネート化合物としては、上記、フリーのイソシアネート基を有するポリイソシアネート化合物をオキシム、フェノール、アルコール、ラクタム、マロン酸エステル、メルカプタン等の公知のブロック剤でブロックしたものが挙げられる。これらの代表的な市販品の例としては「バーノックＤ−５５０」（大日本インキ化学工業（株）製品）、「タケネートＢ−８１５−Ｎ」（武田薬品工業（株）製品）、「アディトールＶＸＬ−８０」（西ドイツ国ヘキスト社製品）又は「コロネート２５０７」（日本ポリウレタン工業（株）製品）、「テ゛ュラネート１７Ｂ６０ＰＸ」「テ゛ュラネートＴＰＡ−Ｂ８０Ｘ」「テ゛ュラネートＭＦ−Ｂ６０Ｘ」「テ゛ュラネートＭＦ−Ｋ６０Ｘ」「テ゛ュラネートＥ４０２−Ｂ８０Ｔ」（旭化成工業（株）製品）等が挙げられる。
【００７１】
上記（ブロック）ポリイソシアネート化合物架橋剤の配合割合は、塗膜が硬化し十分な性能を有するように配合すればよいが、水酸基含有樹脂／架橋剤の比率は重量比で８０／２０〜５０／５０の範囲がよい。
【００７２】
該塗料は、上記した樹脂を上記した有機溶剤に溶解もしくは分散することにより得られる有機溶剤系塗料として使用することができる。また、酸モノマーにより酸基を導入した（通常、５〜３００ｍｇＫＯＨ／ｇ、好ましくは１００ｍｇＫＯＨ／ｇの範囲内の酸価）アクリル樹脂やポリエステル樹脂の酸基を上記中和剤で中和した樹脂を水に溶解もしくは分散することにより得られる水性塗料として使用することができる。
【００７３】
酸エポキシ硬化性樹脂塗料：
該塗料としては、例えば、エポキシ樹脂基体と、架橋剤としてのポリカルボン酸化合物からなる組成物があげられる。
【００７４】
該エポキシ樹脂としては、例えば、従来から公知の１分子中に少なくとも１個のエポキシ基を有するエポキシ樹脂［例えば、エポキシ基を含有するラジカル重合性モノマー（例えば、（３，４−エポキシシクロヘキシルメチル（メタ）アクリレート）、グリシジル（メタ）アクリレート等）の単独ラジカル重合体、該モノマーとその他のラジカル重合性モノマー（例えば（メタ）アクリル酸の炭素数１〜２４のアルキル又はシクロアルキルエステル、スチレン等）との共重合体、エポリードＧＴ３００（ダイセル化学工業（株）社製、商品名、３官能脂環式エポキシ樹脂）、エポリードＧＴ４００（ダイセル化学工業（株）社製、商品名、４官能脂環式エポキシ樹脂）、ＥＨＰＥ（ダイセル化学工業（株）社製、商品名、３官能脂環式エポキシ樹脂）、ビスフェノール型エポキシ樹脂、ノボラック型エポキシ樹脂、ε−カプロラクタム変性ビスフェノール型エポキシ樹脂、ポリビニルシクロヘキセンジエポキサイド等］をポリカルボン酸で変性してなるものが挙げられる。
【００７５】
ポリカルボン酸としては、例えば、ポリカルボン酸樹脂（アクリル系樹脂、ポリエステル系樹脂等）、ポリカルボン酸化合物（例えば、アジピン酸、セバシン酸、フタール酸等）等が挙げられる。
【００７６】
該エポキシ樹脂は、数平均分子量約５００〜２００００、特に７００〜１００００の範囲が好ましい。また、１分子中に平均２個以上のエポキシ基を有することが好ましい。
【００７７】
該酸エポキシ硬化性樹脂塗料は、上記有機溶剤に溶解もしくは分散して有機溶剤系塗料として、またカルボキシル基を上記した上記中和剤で中和したものを水分散した水性塗料として使用することができる。
【００７８】
また、該塗料に必要に応じて下記加水分解性シラン化合物や樹脂を配合して使用することができる。
【００７９】
加水分解性シラン硬化性樹脂塗料：
該塗料としては、加水分解性シラン基及び／又はヒドロキシシラン基含有化合物は１分子中に少なくとも２個の加水分解性シラン基又はヒドロキシシラン基、又は少なくとも１個以上の加水分解性シラン基及びヒドロキシシラン基を含むシラン化合物を含有する塗料である。シラン化合物としては、ジメトキシジメチルシラン、ジメトキシジエチルシラン等のジアルコキシシラン類；トリメトキシメチルシラン、トリメトキシエチルシラン等のトリアルコキシシラン類；テトラメトキシシラン、テトラエトキシシラン等のテトラアルコキシシラン類；ビニルトリエトキシシラン、ビニルトリメトキシシラン、ビニルトリス（メトキシエトキシ）シラン、γ−メタクリロイルオキシプロピルトリメトキシシラン、２−スチリルエチルトリメトキシシラン等のビニルシラン類；β−（３，４−エポキシシクロヘキシル）エチルトリメトキシシラン、γ−グリシドキシプロピルトリメトキシシラン、γ−グリシドキシプロピルメチルジエトキシシラン等のエポキシシラン類；γーメルカプトプロピルトリメトキシシラン、γ−メルカプトプロピルメチルジメトキシシラン、γ−クロロプロピルトリメトキシシラン、γ−クロロプロピルメチルジメトキシシラン、メチルトリクロロシラン、ジメチルジクロロシラン、トリメチルクロロシラン等のその他のシラン類、これらのシラン化合物の縮合物及びビニルシラン類のラジカル（共）重合体等が包含される。
【００８０】
該加水分解性シラン硬化性樹脂塗料は、上記有機溶剤に溶解もしくは分散して有機溶剤系塗料として、またそのままもしくは共重合体中にカルボキシル基を導入（上記したカルボキシル基含有不飽和モノマーを使用したもの）し導入したカルボキシル基を上記した中和剤で中和したものを水分散した水性塗料として使用することができる。
【００８１】
水酸基エポキシ基硬化性樹脂塗料：
該塗料としては、水酸基を有する樹脂と脂環式骨格および／または有橋脂環式骨格にエポキシ基が直接結合した構造のエポキシ基含有官能基を１分子あたり平均２個以上、好ましくは３個以上有するエポキシ樹脂を硬化性樹脂成分として含有する塗料である。
【００８２】
水酸基を有する樹脂としては、例えば、上記アミノ硬化性樹脂塗料に記載した水酸基などの架橋性官能基を有する、アクリル樹脂、ビニル樹脂、ポリエステル樹脂などの基体樹脂以外に、例えば、アルカノールアミンにより導入された水酸基や、エポキシド化合物中に導入されたカプロラクトンの開環物、エポキシ樹脂（ビスフェノールーエピクロルヒドリン反応物等）中の２級水酸基などがあげられる。
【００８３】
水酸基の含有量は、水酸基当量で２０〜５，０００、特に１００〜１，０００の範囲内が好ましく、特に第１級水酸基当量は２００〜１，０００の範囲内にあることが望ましい。水酸基を有する樹脂はカチオン性基を有することができる。このカチオン性基により水性化が可能となる。このカチオン性基は、例えば、エポキシ基とカチオン化剤（アミン化合物等）との反応により形成できる。
【００８４】
エポキシ樹脂成分における該エポキシ基含有官能基は、脂環式骨格および／または有橋脂環式骨格とエポキシ基とからなり、脂環式骨格は、４〜１０員、好ましくは５〜６員の飽和炭素環式環または該環が２個以上縮合した縮合環を含有し、また、有橋脂環式骨格は、上記単環式または多環式環を構成する炭素原子２個の間に直鎖状もしくは分岐鎖状のＣ１−６（好ましくはＣ１−４）アルキレン基〔例えば−ＣＨ２−、−ＣＨ２ＣＨ２−、−ＣＨ（ＣＨ３）−、−ＣＨ２  （ＣＨ３）ＣＨ２−、−Ｃ（ＣＨ３）  ２−、−ＣＨ（Ｃ２Ｈ５）ＣＨ２−など〕の橋（エンドメチレン、エンドエチレンなど）が結合した環を含有するものである。エポキシ当量は通常、１００〜２，０００、好ましくは１５０〜５００、さらに好ましくは１５０〜２５０の範囲内にあることができ、また、数平均分子量は通常４００〜１００，０００、好ましくは７００〜５０，０００、さらに好ましくは７００〜３０，０００の範囲内にあるのが適当である。このようなエポキシ基含有官能基を１分子中に２個以上有するエポキシ樹脂［（Ｂ）成分］は、例えば、特公昭５６−８０１６号公報、特開昭５７−４７３６５号公報、特開昭６０−１６６６７５号公報、特開昭６３−２２１１２１号公報、特開昭６３−２３４０２８号公報などの文献に記載されており、それ自体既知のものを使用することができる。
【００８５】
ヒドラジン硬化性樹脂塗料：
該塗料としては、１分子中にヒドラジド基（−ＣＯ−ＮＨ−ＮＨ２    ）を２個以上含有するポリヒドラジド化合物とカルボニル基含有化合物との反応により架橋構造を作る塗料である。
【００８６】
ポリヒドラジド化合物の代表的な具体例としては、例えば、カルボジヒドラジド等のジヒドラジド、蓚酸ジヒドラジド、マロン酸ジヒドラジド、コハク酸ジヒドラジド、グルタル酸ジヒドラジド、アジピン酸ジヒドラジド、セバシン酸ジヒドラジド、エイコ酸二酸ジヒドラジドなどのＣ２〜４０個の脂肪族カルボン酸ジヒドラジド、フタル酸ジヒドラジド、テレフタル酸ジヒドラジド、イソフタル酸ジヒドラジド、ピロメリット酸ジヒドラジド、ピロメリト酸トリヒドラジド、ピロメリット酸テトラヒドラジドなどの芳香族ポリヒドラジド、及びマレイン酸ジヒドラジド、フマル酸ジヒドラジド、イタコン酸ジヒドラジドなどのモノオレフィン性不飽和ジヒドラジド、ビスセミカルバジド、ポリアクリル酸ポリヒドラジド、１，３−ビス（ヒドラジ／カルボエチル）−５−イソプロピルヒダントインなどのその他のポリヒドラジドなどが挙げられる。
【００８７】
ポリヒドラジド化合物の配合割合は、カルボニル基含有化合物の有するカルボニル基に対して０．１〜２当量、好ましくは０．２〜１当量の範囲である。
【００８８】
カルボニル基含有化合物は下記カルボニル基含有不飽和モノマーの重合体や必要に応じて上記したその他のラジカル重合反応が可能な不飽和モノマーとの共重合体が使用できる。
【００８９】
カルボニル基含有不飽和モノマーは、１分子中に少なくとも１個のケト基又はアルデヒド基と１個のラジカル重合可能な二重結合を有するモノマー、即ち重合可能なモノオレフィン性不飽和のアルデヒド化合物及びケト化合物である。代表的な具体例としては、例えば、ダイアセトン（メタ）アクリルアミド、アクロレイン、ホルミルスチロール、（メタ）アクリルアミドピバリンアルデヒド、ダイアセトン（メタ）アクリレート、アセトニル（メタ）アクリレート、２ーヒドロキシプロピル（メタ）アクリレートアセチルアセテート、ビニルアルキルケトンなどが挙げられる。これらの中でもダイアセトン（メタ）アクリルアミドが好ましい。
【００９０】
酸化重合型硬化性樹脂塗料：
該塗料としては、従来から空気酸化重合により架橋する不飽和脂肪酸を硬化成分として含有する塗料である。該塗料のヨウ素価は３５〜９０の範囲が好ましい。ヨウ素価はＪＩＳ  Ｋ−００７０の方法で測定する。ヨウ素価が３０よりも少ないと、酸化重合能力が不十分になり、硬化性が悪くなる。逆にヨウ素価が１００を超えると、塗料の貯蔵安定性が悪くなる。
【００９１】
不飽和脂肪酸としては、天然または合成系の不飽和脂肪酸がいずれも使用でき、例えば、桐油、アマニ油、ヒマシ油、脱水ヒマシ油、サフラワー油、トール油、大豆油、ヤシ油から得られる不飽和脂肪酸が挙げられる。上記脂肪酸は、１種または２種以上を同時に使用してよい。
【００９２】
該不飽和脂肪酸を使用した塗料の種類としては、例えば、アルキド樹脂、エポキシ変性アルキド樹脂等が挙げられる。
【００９３】
アルキド樹脂としては、例えば、上記乾性油もしくは半乾性油を少なくとも１種類以上の多価アルコールと良く攪拌しながら２００〜２５０℃、１０〜１００分保持して得られる。必要によっては、その後多塩基酸、多価アルコール等を加えた後２００〜２５０℃で反応させて得られる低分子量のアルキド樹脂であっても良い。
【００９４】
使用できる多価アルコールとしてはエチレングリコール、ジエチレングリコール、トリエチレングリコール、プロピレングリコール、ジプロピレングリコール、数平均分子量１５０〜６０００なるポリエチレングリコール或いはポリプロピレングリコール、又それ等のモノアルキルエーテル、ネオペンチルグリコール、ジエチルプロパンジオール、エチルブチルプロパンジオール、シクロヘキサンジメタノール、ブチレングリコール、ペンタンジオール、ヘキサンジオール、水添ビスフェノールＡ、ビスフェノールＡのエチレングリコール付加体、トリメチロールプロパン、トリメチロールエタン、グリセリン、ペンタエリスリトール等が挙げられる。
【００９５】
また多塩基酸としては、無水フタル酸、イソフタル酸、テレフタル酸、無水トリメリット酸、無水ピロメリット酸、コハク酸、アジピン酸、セバチン酸、安息香酸、アルキル安息香酸、無水マレイン酸、無水イタコン酸、フマール酸等の一価及び多価カルボン酸が挙げられる。これ等の１種及び数種混合して任意の割合にて使用することができる。
【００９６】
エポキシ変性アルキド樹脂はエポキシ樹脂と脂肪酸から従来公知の方法で得る。例えば、エポキシ樹脂と脂肪酸を、適当な溶媒（例えば、トルエン、キシレン等）中、縮合触媒を用いて、必要に応じて不活性ガス（例えば、窒素ガス等）雰囲気下において、１５０〜２５０℃で、所望の酸価となるまで反応させることができる。エポキシ樹脂としては、例えば、「エピコート８２８」、「エピコート１００１」、「エピコート１００２」、「エピコート１００４」、「エピコート１００７」および「エピコート１００９」（いずれもシェル社製、ビスフェノールＡ型エポキシ樹脂）；「エポトートＹＤ−１２８」、「エポトートＹＤ−０１１」、「エポトートＹＤ−０１２」、「エポトートＹＤ−０１４」、「エポトートＹＤ−０１７」および「エポトートＹＤ−０１９」（東都化成社製、ビスフェノールＡ型エポキシ樹脂）；「エポトートＳＴ−５７００」（東都化成社製、水添ビスフェノールＡ型エポキシ樹脂）および「エポトートＹＤＦ−２００４」（東都化成社製、ビスフェノールＦ型エポキシ樹脂）等の市販のエポキシ樹脂が使用できる。上記エポキシ樹脂は、１種または２種以上を同時に使用してよい。
【００９７】
上記エポキシエステル樹脂を、エチレン性不飽和モノマーと反応させて、アクリル変性エポキシエステル樹脂を得たものも使用できる。エチレン性不飽和モノマーとしては、スチレン、（メタ）アクリル酸、無水マレイン酸およびイタコン酸等の不飽和カルボン酸、（メタ）アクリル酸エステル類、並びにそれらの混合物が挙げられる。上記アクリル系モノマー類の内、少なくとも１つがカルボン酸基を包含していることを必須とし、アクリル系モノマー１種または２種以上をスチレンと混合して使用する。
【００９８】
酸化重合型硬化性樹脂塗料は有機溶剤系、無溶剤系、水系のいずれの形態であっても構わない。
【００９９】
使用出来る乾燥剤としては、特に限定はない。例えばオレイン酸等の脂肪族カルボン酸、ナフテン酸等の脂環族カルボン酸を担体としたコバルト塩、マンガン塩、ジルコニュウム塩、カルシュウム塩、鐵塩、鉛塩等の金属石鹸や当該化合物をアニオン乳化剤、カチオン乳化剤、ノニオン乳化剤等を添加して水性化を施したものや、ジメチルアニリン、ジエチルアニリン、ジメチルパラトルイジン等の第３級アミンを挙げることができる。これらを単独又は併用して使用することができる。
【０１００】
またその添加量に特に制限はないが、０．００３〜０．５重量％の範囲が好ましい。０．００３重量％（金属分）以下ではその効果が認められず、０．５重量％（金属分）以上使用すれば耐水性が悪くなる等の欠点がある。より好ましい使用量は０．０５〜０．４重量％（金属分）の範囲である。
【０１０１】
光（熱）ラジカル重合型樹脂塗料：
該塗料としては、光又は熱によりラジカル重合反応を生じる不飽和樹脂に必要に応じて紫外線重合開始剤、過酸化触媒、光増感色素を配合したものが使用できる。
不飽和樹脂としては、例えば、ウレタン樹脂、アクリル樹脂、アルキド樹脂、ポリエステル樹脂、シリコーン樹脂、フッ素樹脂、スピラン樹脂、ポリエーテル樹脂、エポキシ樹脂などの樹脂にラジカル重合性不飽和基が導入された樹脂である。ラジカル重合性不飽和基としては、例えば、ビニル基、（メタ）アクリロイル基、スチリル基やマレイン酸による基などが包含される。
不飽和樹脂の代表例としては、例えば、ウレタン樹脂アクリレート、アクリル樹脂アクリレート、アクリル樹脂マレート、アルキド樹脂アクリレート、ポリエステル樹脂アクリレート、ポリエステル樹脂マレート、フッ素樹脂アクリレート、スピラン樹脂アクリレート、ポリエーテル樹脂アクリレート、エポキシ樹脂アクリレートなどが挙げられる。
【０１０２】
紫外線重合開始剤としては、従来から公知のものが使用できる。
【０１０３】
具体的には、例えば、４−フェノキシジクロロアセトフェノン、４−ｔｅｒ−ブチル−ジクロロアセトフェノン、４−ｔｅｒ−ブチル−トリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシフェノキシ）−フェニル（２−ヒドロキシ−２−プロピル）ケトン、１−ヒドロキシシクロヘキシルフェニルケトン、２−メチル−１−［４−（メチルチオ）フェニル］−２−モルホリンプロパン−１などのアセトフェノン系化合物、チオキサントン、２−クロルチオキサントン、２−メチルチオキサントン、２，４−ジメチルチオキサントン、イソプロピルチオキサントン、２，４−ジクロロチオキサントンなどのチオキサントン系化合物、ベンゾイン、ベンゾインメチルエ−テルなどのベンゾイン系化合物、ジメチルベンジルケタ−ル、アシロホスフィンオキシドなどが挙げられる。これらの中でも、アセトフェノン系化合物が好ましい。
【０１０４】
上記した紫外線重合開始剤の配合割合は、不飽和樹脂合計量１００重量部当たり、通常、約０．１〜１０重量部配合することが好ましい。
【０１０５】
更に、上記した紫外線重合開始剤による光架橋反応を促進させるために光重合促進剤を配合することができる。具体的には、例えば、トリエチルアミン、トリエタノ−ルアミン、２−ジメチルアミノエタノ−ルなどの第３級アミン類、トリフェニルホスフィンなどのアルキルホスフィン類、β−チオグリコ−ルなどのチオ−ル類などが挙げられる。
光増感剤としては、従来から公知の光増感色素を使用することができる。このものとしては、例えば、チオキサンテン系、キサンテン系、ケトン系、チオピリリウム塩系、ベーススチリル系、メロシアニン系、３ー置換クマリン系、３．４ー置換クマリン系、シアニン系、アクリジン系、チアジン系、フェノチアジン系、アントラセン系、コロネン系、ベンズアントラセン系、ペリレン系、メロシアニン系、ケトクマリン系、フマリン系、ボレート系等の色素が挙げられる。これらのものは１種もしくは２種以上組み合わせて使用することができる。ボレート系光増感色素としては、例えば、特開平５−２４１３３８号公報、特開平７−５６８５号公報及び特開平７−２２５４７４号公報等に記載のものが挙げられる。
【０１０６】
また、光線の照射源としては、従来から使用されているもの、例えば、電子線、超高圧、高圧、中圧、低圧の水銀灯、ケミカルランプ、カーボンアーク灯、キセノン灯、メタルハライド灯、蛍光灯、タングステン灯、太陽光等の各光源により得られる光源等が挙げられる。熱線としては、例えば半導体レーザー（８３０ｎｍ）、ＹＡＧレーザー（１．０６μｍ）、赤外線等が挙げられる。
【０１０７】
光（熱）カチオン重合型樹脂塗料：
該塗料としては、光カチオン重合性化合物が、光カチオン重合開始剤、光増感剤のもとで光を照射して架橋または重合反応によって高分子量化する塗料である。
【０１０８】
光（熱）カチオン重合性化合物としては、例えば、エポキシ化合物、スチレン類、ビニル化合物、ビニルエーテル類、スピロオルソエステル類、ビシクロオルソエステル類、スピロオルソカーボナート類、環状エーテル類、ラクトン類、オキサゾリン類、アジリジン類、シクロシロキサン類、ケタール類、環状酸無水物類、ラクタム類、アルコキシシラン化合物類およびアリールジアルデヒド類などがあげられる。
【０１０９】
エポキシ化合物としては、従来、公知の芳香族エポキシ化合物、脂環式エポキシ化合物、脂肪族エポキシ化合物などがあげられる。
【０１１０】
芳香族エポキシ化合物の例としては、フェニルグリシジルエーテルなどの単官能エポキシ化合物や、少なくとも１個の芳香族環を有する多価フェノールまたはそのアルキレンオキサイド付加体のポリグリシジルエーテルであって、例えばビスフェノールＡ、テトラブロモビスフェノールＡ、ビスフェノールＦ、ビスフェノールＳ等のビスフェノール化合物またはビスフェノール化合物のアルキレンオキサイド（例えば、エチレンオキサイド、プロピレンオキサイド、ブチレンオキサイド等）付加体とエピクロルヒドリンとの反応によって製造されるグリシジルエーテル類、ノボラック型エポキシ樹脂類（例えば、フェノール・ノボラック型エポキシ樹脂、クレゾール・ノボラック型エポキシ樹脂、臭素化フェノール・ノボラック型エポキシ樹脂等）、トリスフェノールメタントリグリシジルエーテルなどがあげられる。
【０１１１】
脂環式エポキシ化合物としては、４−ビニルシクロヘキセンモノエポキサイド、ノルボルネンモノエポキサイド、リモネンモノエポキサイド、３，４−エポキシシクロヘキシルメチル−３，４−エポキシシクロヘキサンカルボキシレート、ビス−（３，４−エポキシシクロヘキシルメチル）アジペート、２−（３，４−エポキシシクロヘキシル−５，５−スピロ−３，４−エポキシ）シクロヘキサノン−メタ−ジオキサン、ビス（２，３−エポキシシクロペンチル）エーテル、２−（３，４−エポキシシクロヘキシル−５，５−スピロ−３，４−エポキシ）シクロヘキサノン−メタ−ジオキサン、２，２−ビス〔４−（２，３−エポキシプロポキシ）シクロヘキシル〕ヘキサフルオロプロパン、ＢＨＰＥ−３１５０（ダイセル化学工業（株）製、脂環式エポキシ樹脂（軟化点７１℃）などがあげられる。
【０１１２】
脂肪族エポキシ化合物としては、例えば、１，４−ブタンジオールジグリシジルエーテル、１，６−ヘキサンジオールジグリシジルエーテル、エチレングリコールジグリシジルエーテル、エチレングリコールモノグリシジルエーテル、プロピレングリコールジグリシジルエーテル、プロピレングリコールモノグリシジルエーテル、ポリエチレングリコールジグリシジルエーテル、プロピレングリコールジグリシジルエーテル、ネオペンチルグリコールジグリシジルエーテル、ネオペンチルグリコールモノグリシジルエーテル、グリセロールジグリシジルエーテル、グリセロールトリグリシジルエーテル、トリメチロールプロパンジグリシジルエーテル、トリメチロールプロパンモノグリシジルエーテル、トリメチロールプロパントリグリシジルエーテル、ジグリセロールトリグリシジルエーテル、ソルビトールテトラグルシジルエーテル、アリルグルシジルエーテル、２−エチルヘキシルグルシジルエーテルなどがあげられる。
【０１１３】
スチレン類としては、スチレン、α−メチルスチレン、ｐ−メチルスチレン、ｐ−クロロメチルスチレンなどがあげられる。ビニル化合物としては、Ｎ−ビニルカルバゾール、Ｎ−ビニルピロリドンなどがあげられる。
【０１１４】
ビニルエーテル類としては、例えばｎ−（またはｉｓｏ−、ｔ−）ブチルビニルエーテル、シクロヘキシルビニルエーテル、ヒドロキシブチルビニルエーテル、１，４−ブタンジオールジビニルエーテル、エチレングルコールジビニルエーテル、エチレングリコールモノビニルエーテル、トリエチレングリコールジビニルエーテル、テトラエチレングリコールジビニルエーテル、プロピレングルコールジビニルエーテル、プロピレングリコールモノビニルエーテル、ネオペンチルグリコールジビニルグリコール、ネオペンチルグリコールモノビニルグリコール、グリセロールジビニルエーテル、グリセロールトリビニルエーテル、トリメチロールプロパンモノビニルエーテル、トリメチロールプロパンジビニルエーテル、トリメチロールプロパントリビニルエーテル、ジグリセロールトリビニルエーテル、ソルビトールテトラビニルエーテル、シクロヘキサンジメタノールジビニルエーテル、ヒドロキシブチルビニルエーテル、ドデシルビニルエーテル、２，２−ビス（４−シクロヘキサノール）プロパンジビニルエーテル、２，２−ビス（４−シクロヘキサノール）トリフルオロプロパンジビニルエーテルなどのアルキルビニルエーテル類、アリルビニルエーテルなどのアルケニルビニルエーテル類、エチニルビニルエーテル、１−メチル−２−プロペニルビニルエーテルなどのアルキニルビニルエーテル類、４−ビニルエーテルスチレン、ハイドロキノンジビニルエーテル、フェニルビニルエーテル、ｐ−メトキシフェニルビニルエーテル、ビスフェノールＡジビニルエーテル、テトラブロモビスフェノールＡジビニルエーテル、ビスフェノールＦジビニルエーテル、フェノキシエチレンビニルエーテル、ｐ−ブロモフェノキシエチレンビニルエーテルなどのアリールビニルエーテル類、１，４−ベンゼンジメタノールジビニルエーテル、Ｎ−ｍ−クロロフェニルジエタノールアミンジビニルエーテル、ｍ−フェニレンビス（エチレングリコール）ジビニルエーテルなどのアラルキルジビニルエーテル類、ウレタンポリビニルエーテル（例えば、ＡＬＬＩＥＤ−ＳＩＧＮＡＬ社製、ＶＥＣｔｏｍｅｒ２０１０）などをあげることができる。
【０１１５】
スピロオルソエステル類としては、１，４，６−トリオキサスピロ（４，４）ノナン、２−メチル−１，４，６−トリオキサスピロ（４，４）ノナン、１，４，６−トリオキサスピロ（４，５）デカンなどが、ビシクロオルソエステル類としては、１−フェニル−４−エチル−２，６，７−トリオキサビシクロ（２，２，２）オクタン、１−エチル−４−ヒドロキシメチル−２，６，７−トリオキサビシクロ（２，２，２）オクタンなどが、スピロオルソカーボネート類としては、１，５，７，１１−テトラオキサスピロ（５，５）ウンデカン、３，９−ジベンジル−１，５，７，１１−テトラオキサスピロ（５，５）ウンデカンなどのような環状エーテル類があげられる。
【０１１６】
環状エーテル類としては、オキセタン、フェニルオキセタンなどのオキセタン類、テトラヒドロフラン、２−メチルテトラヒドロフランなどのテトラヒドロフラン類、テトラヒドロビラン、３−プロピルテトラヒドロビランなどのテトラヒドロビラン類およびトリメチレンオキサイド、ｓ−トリオキサンなどがあげられる。ラクトン類としては、β−プロピオラクトン、γ−ブチルラクトン、δ−カプロラクトン、δ−バレロラクトンなどがあげられる。オキサゾリン類としては、オキサゾリン、２−フェニルオキサゾリン、２−デシルオキサゾリンなどがあげられる。
【０１１７】
アジリジン類としては、アジリジン、Ｎ−エチルアジリジンなどがあげられる。シクロシロキサン類としては、ヘキサメチルトリシロキサン、オクタメチルシクロテトラシロキサン、トリフェニルトリメチルシクロトリシロキサンなどがあげられる。ケタール類としては、１，３−ジオキソラン、１，３−ジオキサン、２，２−ジメチル−１，３−ジオキサン、２−フェニル−１，３−ジオキサン、２，２−ジオクチル−１，３−ジ    オキソランなどがあげられる。環状酸無水物類としては、無水フタル酸、無水マレイン酸、無水コハク酸などが、ラクタム類としては、β−プロピオラクタム、γ−ブチロラクタム、δ−カプロラクタムなどがあげられる。またアリールジアルデヒド類としては１，２−ベンゼンジカルボキシアルデヒド、１，２−ナフタレンジアルデヒドなどがあげられる。
これらの光カチオン重合性化合物１００重量部に対して光増感剤は０．０１〜１０重量部の範囲で用いるのが望ましく、好ましくは０．１〜５重量部の範囲が望ましい。光増感剤が０．０１重量部未満になると硬化性が低下し、一方１０重量部を超えると値段が高くなったり耐水性等の塗膜性能が低下したりするので好ましくない。
【０１１８】
光カチオン重合開始剤としては、従来から公知のものを使用することができる。開始剤としては、例えば、アリールジアゾニウム塩、アリールヨードニウム塩、アリールスルホニウム塩等が好ましいものとして挙げられる。具体的には、商品名として例えば、サイラキュアＵＶＩ−６９７０、サイラキュアＵＶＩ−６９７４、サイラキュアＵＶＩ−６９９０、サイラキュアＵＶＩ−６９５０（以上、米国ユニオンカーバイド社製、商品名）、イルガキュア２６１（チバ・スペシャルティ・ケミカルズ社製、商品名）、ＳＰ−１５０、ＳＰ−１７０（以上、旭電化工業株式会社製、商品名）、ＣＧ−２４−６１（チバ・スペシャルティ・ケミカルズ社製、商品名）、ＤＡＩＣＡＴ−ＩＩ（ダイセル化学工業社製、商品名）、ＣＩ−２７３４、ＣＩ−２７５８、ＣＩ−２８５５（以上、日本曹達社製、商品名）、ＰＩ−２０７４（ローヌプーラン社製、商品名、ペンタフルオロフェニルボレートトルイルクミルヨードニウム塩）、ＦＦＣ５０９（３Ｍ社製、商品名）、ＢＢＩ１０２（ミドリ化学社製、商品名）等が挙げられる。
【０１１９】
光カチオン重合剤はこれらの光カチオン重合性化合物１００重量部当り、０．０１〜２０重量部の範囲で用いるのが望ましく、好ましくは０．１〜１０重量部の範囲が望ましい。光カチオン重合開始剤が０．０１重量部未満になると硬化性が低下し、一方２０重量部を超えると値段が高くなったり耐水性等の塗膜性能が低下したりするので好ましくない。
【０１２０】
活性エネルギー線に使用される光源としては、例えば特に制限なしに超高圧、高圧、中圧、低圧の水銀灯、ケミカルランプ灯、カーボンアーク灯、キセノン灯、メタルハライド灯、タングステン灯等やアルゴンレーザー（４８８ｎｍ）、ＹＡＧーＳＨＧレーザー（５３２ｎｍ）、ＵＶレーザー（３５１〜３６４ｎｍ）に発振線を持つレーザーも使用できる。熱線としては、例えば半導体レーザー（８３０ｎｍ）、ＹＡＧレーザー（１．０６μｍ）、赤外線等が挙げられる。
【０１２１】
本発明の着色フィルムは、ＰＶＣ、アクリル、ポリカーボネートをはじめとする各種プラスチックのフィルム、鋼板、板材等（以下被着体とする）に接合剤（Ｉ）面側を貼り合わせることによって、耐候性、耐光性、耐湿性、耐熱性、耐汚染性、撥水性、耐沸騰水性等の機能を被着体表面に付与し、内装建材、外装建材、装飾品、包装用、保護膜、案内、掲示、マーキング、保存用、自動車サッシュ用黒テープ、サイドガーニッシュ、エンブレム、デザインストライプ、ドアモール等広範囲な用途に利用できる機能性のあるフィルムにある。
【０１２２】
なお、本発明の着色フィルムは、該層の表面にエンボス加工や湿熱条件下での揉み加工などにより微細な凹凸紋（以下、「シボ」と言う）を形成する場合にはシボ形成も上記のようなシボが形成されていてもよい。
【０１２３】
本発明の着色フィルムの製造方法は、特に制限なしに製造することができる。具体的には、例えば、ポリプロピレンシ−ト（離型紙）の片面に接合剤層（Ｉ）を有する粘着フィルムの表面（粘着層面）に水性樹脂ウレタン分散液を塗装した後、乾燥を行ってクリヤー層（ＩＩ）を形成させ、次いで水性着色剤を塗装した後、乾燥を行って着色層（ＩＩＩ）を形成させ、次いで架橋性樹脂塗料（Ｃ）を塗装した後、塗装塗膜を硬化させてクリヤー層（ＩＶ）を形成することができる。クリヤー層（ＩＶ）の硬化条件は塗料の種類によって適宜設定することができる。
【０１２４】
本発明の着色フィルムは、該着色フィルムの接合剤層（Ｉ）が被着体表面に面するように、熱、又は圧力又は熱をかけながら圧力により接合させることができる。
【０１２５】
また、本発明においては、着色フィルムを、加熱により成型させながら立体面を有する被着体表面に接合させることもできる。また、加熱による成型は、例えば金型や真空成型などの成型機を使用して行うことができる。これらの成型は従来から公知の方法により行うことができる。
【０１２６】
成型加工温度は、着色フィルム及びプラスチック材料の種類に応じて適した温度を設定すれば良い。
【０１２７】
また、成型加工は、例えば、未架橋前の着色フィルムを接合剤（Ｉ）層面がプラスチック成型品の外面に接するように、着色フィルムを同時に成型加工したのち、着色フィルムを架橋させることも可能である。
【０１２８】
【実施例】以下、実施例を掲げて本発明を詳細に説明する。なお実施例及び比較例中の「部」及び「％」は重量基準である。また、本発明は実施例に限定されるものではない。
【０１２９】
実施例１
粘着性フィルム：膜厚５０μｍのポリプロピレンフィルム（離型紙）の表面にＳＫダインＡ−１３１０（綜研化学（株）製、商品名、アクリル樹脂系感圧性粘着剤）の主剤３００重量部に対してＭ−５Ａ硬化剤を１０重量部加えた混合溶液を塗布し、８０℃×２分乾燥して膜厚約２５μｍの粘着層を形成して、粘着フィルムを得た。
【０１３０】
粘着性フィルム：膜厚５０μｍのポリプロピレンフィルム（離型紙）にアクリル樹脂系感圧性粘着剤層３０ミクロンを積層した粘着性フィルム。
【０１３１】
上記粘着性フィルムの粘着剤層表面に、水性ウレタン樹脂エマルション（スーパーフレックス４１０、第１工業製薬（株）、商品名）をナイフコーターで塗装し１００℃で１分間乾燥を行い膜厚５０μｍのウレタン樹脂層を形成した。
【０１３２】
次いで、得られたウレタン樹脂層の表面に下記水性着色剤（ａ）をナイフコーターで塗装し１００℃で１分間乾燥を行い膜厚３０μｍのウレタン樹脂着色層を形成した。
【０１３３】
更に、ウレタン樹脂着色層の表面にレタンＰＧ−８０クリヤー（クリヤー主剤／レタンＰＧ８０硬化剤＝１００／２５）（関西ペイント株社製、商品名、イソシアネ−ト硬化型アクリル樹脂塗料）を乾燥膜厚３０μｍになるように塗装し１４０℃で１分間加熱硬化をおこないメタリック調の着色フィルムを製造した。
【０１３４】
ウレタン樹脂層及びウレタン樹脂着色層の引張り破断伸び率は−１０℃で１７０％であった。
【０１３５】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１３６】
得られたポリプロピレン成型品は、曲面部および平面部ともにシワ、フクレ、アワ、光沢低下、剥がれ、ワレ等の欠陥がなく外観良好であった。
【０１３７】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１３８】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１３９】
水性着色剤（ａ）：水性ウレタン樹脂エマルション（スーパーフレックス４１０、第１工業製薬（株）、商品名）１００部（固形分）に、アルミニウムフレ−ク水性ペ−スト（「アルペ−スト７６７９ＮＳ」（東洋アルミニウム社製、商品名、アルミニウムフレ−クペ−スト）１０部、「Ｌａｐｏｎｉｔｅ  ＲＤ」２部、「ディスパロンＡＱ−６００」３部、高酸価のアクリル樹脂（酸価１００ｍｇＫＯＨ／ｇ、数平均分子量７００００）２部を脱イオン水に混合分散したもの）２０部（固形分）を配合し、攪拌混合したもの。
【０１４０】
実施例２
実施例１で使用したウレタン樹脂着色層の表面に、ウレタンジアクリレ−ト（ポリエステルジオ−ル“無水フタル酸／ネオペンチルグリコ−ル”１モルにヘキサメチレンジイソシアネ−トを２モル反応させた末端イソシアネ−ト基含有ポリエステルに、更に、該末端イソシアネ−ト基含有ポリエステル１モル当たり２−ヒドロキシエチルアクリレ−ト２モルを反応させてなる平均分子量約３０００オリゴマ−）７５重量部、メチルメタクリレ−ト１０重量部、ブチルアクリレ−ト１０重量部、２−メチル−１−［４−（メチルチオ）フェニル］−２−モルフォリノプロパン−１のアセトフェノン系開始剤５重量部、２，４−ジメチルチオキサントンのチオキサントン系開始剤４重量部を配合したもの］を膜厚が１０ミクロンになるようにスクリ−ン印刷し５００ｍｊ／ｃｍ２の条件で紫外線を照射してクリヤー被膜を得た。
【０１４１】
ウレタン樹脂層及びウレタン樹脂着色層の引張り破断伸び率は−１０℃で１７０％であった。
【０１４２】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１４３】
得られたポリプロピレン成型品は、曲面部および平面部ともにシワ、フクレ、アワ、光沢低下、剥がれ、ワレ等の欠陥がなく外観良好であった。
【０１４４】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１４５】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１４６】
実施例３
窒素ガスを還流した清浄な容器に、亜麻仁油３００部、大豆油２５０部、Ｄ・グリセリン２０．５部、ペンタエリスリトール７８．１部  水酸化リチウム０．０５部を仕込み攪拌し乍ら２５０℃に１時間保持した後、２００℃に冷却し、ペンタエリスリトール５０部、無水フタル酸３００部を仕込み２３０℃に昇温し、酸価３０になるまで４〜５時間反応した後、１５０℃に冷却し無水フタル酸２７部を加えて２時間攪拌後、ｎーブチルセロソルブ４６５部、トリエチルアミン７５部を加えて良く攪拌し不揮発分６５％の粘稠な樹脂液を得た。
【０１４７】
実施例１で使用したウレタン樹脂着色層の表面に、上記した樹脂液を塗布し、８０℃で２０分間乾燥し、２０μｍのクリヤー被膜を得た。
【０１４８】
ウレタン樹脂層及びウレタン樹脂着色層の引張り破断伸び率は−１０℃で１７０％であった。
【０１４９】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１５０】
得られたポリプロピレン成型品は、曲面部および平面部ともにシワ、フクレ、アワ、光沢低下、剥がれ、ワレ等の欠陥がなく外観良好であった。
【０１５１】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１５２】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１５３】
実施例４
実施例１で使用したウレタン樹脂着色層の表面に、ソフレックス１６３０クリア−（関西ペイント（株）、商品名、メラミン硬化型アクリル樹脂系クリア−）を上記した離型紙に該樹脂液を塗布し、８０℃で２０分間乾燥し、２０μｍのクリヤー被膜を得た。
【０１５４】
ウレタン樹脂層及びウレタン樹脂着色層の引張り破断伸び率は−１０℃で１７０％であった。
【０１５５】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１５６】
得られたポリプロピレン成型品は、曲面部および平面部ともにシワ、フクレ、アワ、光沢低下、剥がれ、ワレ等の欠陥がなく外観良好であった。
【０１５７】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１５８】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１５９】
実施例５
実施例１で使用したウレタン樹脂着色層の表面に、ＫＩＮＯ＃４００クリア−（関西ペイント（株）、商品名、酸エポキシ硬化型アクリル樹脂系クリア−）を上記した離型紙に該樹脂液を塗布し、８０℃で２０分間乾燥し、２０μｍのクリヤー被膜を得た。
【０１６０】
ウレタン樹脂層及びウレタン樹脂着色層の引張り破断伸び率は−１０℃で１７０％であった。
【０１６１】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１６２】
得られたポリプロピレン成型品は、曲面部および平面部ともにシワ、フクレ、アワ、光沢低下、剥がれ、ワレ等の欠陥がなく外観良好であった。
【０１６３】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１６４】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１６５】
実施例６
窒素ガスを還流した清浄な容器に、トルエン８５部を仕込み１１０℃に加熱した後、スチレン１０部、メチルメタクリレ−ト２０部、イソブチルメタクリレ−ト６５部、γ−メタクリロキシプロピルトリメトキシシラン５部の混合液に重合開始剤２，２−アゾビス（２−メチルブチロニトリル）を２部溶解させた溶液を約３時間かけて滴下した。滴下終了後、１１０℃で２時間放置し、トルエンを１５部を加えて反応を終了し、冷却して不揮発分５０％の粘稠な加水分解性シラン硬化性アクリル樹脂溶液を得た。
この樹脂溶液のＤＳＣ測定によるガラス転移温度は６４℃、ＧＰＣ（ゲルパ−ミッションクロマトグラフ→ケ゛ルハ゜ーミエイションクロマトク゛ラフ）測定による重量平均分子量は１６０００だった。
【０１６６】
得られた樹脂溶液１００部にネオスタンＵ−１００（日東化成（株）社製、有機すず化合物）０．０１部を混合した溶液を実施例１で得られたと同様のウレタン着色被膜の表面に、ナイフコ−タ−で塗装し、８０℃で２０分間乾燥して膜厚２０μｍのクリヤー被膜）を得た。
【０１６７】
ウレタン樹脂層及びウレタン樹脂着色層の引張り破断伸び率は−１０℃で１７０％であった。
【０１６８】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１６９】
得られたポリプロピレン成型品は、曲面部および平面部ともにシワ、フクレ、アワ、光沢低下、剥がれ、ワレ等の欠陥がなく外観良好であった。
【０１７０】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１７１】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１７２】
実施例７
清浄な容器に、脱イオン水２４２部、Ｎｅｗｃｏｌ  ７０７ＳＦ（第１工業製薬（株）、商品名、固形分３０％）２．４部を加え、窒素置換後、８０℃に保つ。下記組成のプレエマルションを滴下する直前に０．７部の加硫酸アンモニウムを加え、プレエマルションを３時間にわたって滴下した。
脱イオン水                      ３５２部
ダイアセトンアクリルアミド        ３３部
アクリル酸                      ３．３部
スチレン                        １３４部
メチルメタクリレ−ト            ２５５部
２−エチルヘキシルアクリレ−ト  １４７部
ｎ−ブチルアクリレ−ト            ９８部
Ｎｅｗｃｏｌ  ７０７ＳＦ        ６４．５部
過硫酸アンモニウム              １．３部
滴下終了後３０分より、３０分間０．７部の過硫酸アンモニウムを７部を脱イオン水に溶かした溶液を滴下し、さらに２時間８０℃に保って不揮発分５１％のヒドラジン硬化型アクリルエマルションを得た。
このヒドラジン硬化型アクリルエマルション溶液に、架橋剤としてアジピン酸ジヒドラジドをアンモニア水でｐＨを８〜９に調整後、カルボニル基１当量に対してヒドラジド基０．３当量混合した溶液をナイフコ−タ−で実施例１で得られたと同様のウレタン着色被膜の表面に、塗装し、８０℃で１０分間乾燥して膜厚２０μｍのクリヤー被膜を得た。
【０１７３】
ウレタン樹脂層及びウレタン樹脂着色層の引張り破断伸び率は−１０℃で１７０％であった。
【０１７４】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１７５】
得られたポリプロピレン成型品は、曲面部および平面部ともにシワ、フクレ、アワ、光沢低下、剥がれ、ワレ等の欠陥がなく外観良好であった。
【０１７６】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１７７】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１７８】
実施例８
窒素ガスを還流した清浄な容器に、トルエン８５部を仕込み１１０℃に加熱した後、スチレン２０部、メチルメタクリレ−ト２０部、ｎ−ブチルメタクリレ−ト３０部、グリシジルメタクリレ−ト３０部および重合開始剤２，２−アゾビス（２−メチルブチロニトリル）４部溶解させた溶液を約３時間かけて滴下した。滴下終了後、１１０℃で５時間放置し、アクリル酸１５部、ハイドロキノンモノメチルエ−テル０．０５部およびテトラエチルアンモニウムブロマイド０．２部を仕込み、空気を吹き込みながら１１０℃で５時間反応し、酸価がほとんど０になったことを確認し、トルエンを３５部を加えて反応を終了し、冷却して不揮発分５０％の粘稠なラジカル硬化性アクリル樹脂溶液を得た。
この樹脂溶液のＤＳＣ測定によるガラス転移温度は３７℃、ＧＰＣ（ゲルパ−ミッションクロマトグラフ→ケ゛ルハ゜ーミエイションクロマトク゛ラフ？）測定による数平均分子量は５０００で、１分子中の不飽和基の平均含有個数は９．０個だった。
次いで、得られた樹脂溶液１００部に「イルガキュア１８４」（チバスペシャリティ−ケミカルズ社製、光ラジカル重合開始剤）２部を混合した溶液をナイフコ−タ−を用いて、実施例１で使用したウレタン着色被膜の表面に、塗装し、１０００ｍｊ／ｃｍ２  の条件で紫外線を照射して膜厚３０μｍのクリヤー被膜（を得た。
【０１７９】
ウレタン樹脂層及びウレタン樹脂着色層の引張り破断伸び率は−１０℃で１７０％であった。
【０１８０】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１８１】
得られたポリプロピレン成型品は、曲面部および平面部ともにシワ、フクレ、アワ、光沢低下、剥がれ、ワレ等の欠陥がなく外観良好であった。
【０１８２】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１８３】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１８４】
実施例９
上記したラジカル硬化性アクリル樹脂溶液１００部に「パ−ブチルＺ」（日本油脂社、商品名、過酸化物）２部を混合した溶液をナイフコ−タ−で実施例１で得られたと同様のウレタン着色被膜の表面に、塗装し、１２０℃で１０分間乾燥して膜厚３０μｍのクリヤー被膜を得た。
【０１８５】
ウレタン樹脂層及びウレタン樹脂着色層の引張り破断伸び率は−１０℃で１７０％であった。
【０１８６】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１８７】
得られたポリプロピレン成型品は、曲面部および平面部ともにシワ、フクレ、アワ、光沢低下、剥がれ、ワレ等の欠陥がなく外観良好であった。
【０１８８】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１８９】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１９０】
実施例１０
窒素ガスを還流した清浄な容器に、トルエン８５部を仕込み１１０℃に加熱した後、３．４−エポキシシクロヘキシルメチルアクリレ−ト４０部、メチルメタクリレ−ト２０部、ｎ−ブチルメタクリレ−ト４０部の混合液に重合開始剤２，２−アゾビス（２−メチルブチロニトリル）を２部溶解させた溶液を約３時間かけて滴下した。滴下終了後、１１０℃で２時間放置し、トルエンを１５部を加えて反応を終了し、冷却して不揮発分５０％の粘稠なカチオン硬化性アクリル樹脂溶液を得た。
この樹脂溶液のＤＳＣ測定によるガラス転移温度は３４℃、ＧＰＣ（ゲルパ−ミッションクロマトグラフ）測定による数平均分子量は８０００で、１分子中のエポキシ基個数は１７．６だった。
得られた樹脂溶液１００部に「サイラキュアＵＶＩ−６９９０」（ユニオンカ−バイド社製、光カチオン・ラジカル重合開始剤）０．５部を混合した溶液をナイフコ−タ−で実施例１で得られたと同様のウレタン着色被膜の表面に、塗装し、１０００ｍｊ／ｃｍ２  の条件で紫外線を照射して膜厚３０μｍのクリヤー被膜を得た。
【０１９１】
ウレタン樹脂層及びウレタン樹脂着色層の引張り破断伸び率は−１０℃で１７０％であった。
【０１９２】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１９３】
得られたポリプロピレン成型品は、曲面部および平面部ともにシワ、フクレ、アワ、光沢低下、剥がれ、ワレ等の欠陥がなく外観良好であった。
【０１９４】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０１９５】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０１９６】
実施例１１
上記したカチオン硬化性アクリル樹脂溶液１００部に「サンエイドＳＩ−８０Ｌ」（日本油脂社、商品名、過酸化物）２部を混合した溶液をナイフコ−タ−で実施例１で得られたと同様のウレタン着色被膜の表面に、塗装し、１１０℃で１０分間乾燥して膜厚２０μｍのクリヤー被膜を得た。
【０１９７】
ウレタン樹脂層及びウレタン樹脂着色層の引張り破断伸び率は−１０℃で１７０％であった。
【０１９８】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０１９９】
得られたポリプロピレン成型品は、曲面部および平面部ともにシワ、フクレ、アワ、光沢低下、剥がれ、ワレ等の欠陥がなく外観良好であった。
【０２００】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０２０１】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０２０２】
実施例１２
実施例１で使用したウレタン着色被膜の表面に、レタンＰＧ−８０クオーツＺ主剤（関西ペイント株社製、商品名、クリヤー）１００部とデュラネ−トＭＦ−Ｋ６０Ｘを５０部（旭化成製、商品名、ブロックイソシアネ−ト）の混合溶液を乾燥膜厚２０μｍになるように塗装し８０℃で１０分間乾燥をおこない着色フィルムを製造した。
【０２０３】
ウレタン樹脂層及びウレタン樹脂着色層の引張り破断伸び率は−１０℃で１７０％であった。
【０２０４】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０２０５】
得られたポリプロピレン成型品は、曲面部および平面部ともにシワ、フクレ、アワ、光沢低下、剥がれ、ワレ等の欠陥がなく外観良好であった。
【０２０６】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０２０７】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０２０８】
実施例１３
実施例１において、クリヤー及び着色塗料で使用した水性ウレタン樹脂エマルションに代えて下記水性ウレタン樹脂エマルション（ａ）を使用した以外は実施例１と同様にして被膜を形成した。
【０２０９】
ウレタン樹脂層及びウレタン樹脂着色層の引張り破断伸び率は−１０℃で１７０％であった。
【０２１０】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０２１１】
得られたポリプロピレン成型品は、曲面部および平面部ともにシワ、フクレ、アワ、光沢低下、剥がれ、ワレ等の欠陥がなく外観良好であった。
【０２１２】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０２１３】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０２１４】
水性ウレタン樹脂エマルション（ａ）：
ポリエステルポリオ−ル（ブチレンアジペ−ト、分子量２０００）３５０部、トリメチロ−ルプロパン１０．１部、ポリエチレングリコ−ル３５部（分子量６００）、ＰＯ（プロピレンオキサイド）／ＥＯ（エチレンオキサイド）ランダム共重合ポリエ−テルポリオ−ル３５部（ＰＯ／ＥＯ＝３０／７０、分子量３４００）、及び１，４−ブタンジオ−ル７８．３部をメチルエチルケトン４００部に添加し溶解した後、イソホロンジイソシアネート３１０部を系内温度５０℃で添加した。その後、ジブチルスズジラウレ−ト０．０５部を添加し、徐々に加温して系内温度７５℃とした。７５℃で６０分間反応させた段階でさらにジブチルスズジラウレ−ト０．０５部を添加した。その後、反応を続行して７５℃／２００分経過した時点で冷却し、系内温度５０℃とした。５０℃に冷却後のウレタンプレポリマ−の遊離イソシアネ−ト基は、２．０％（対固形分）であった。
次に、系内温度４５℃にて、ジスチレン化フェノ−ルのエチレンオキサイド付加物であるポリオキシエテレンアリルフェノ−ルエ−テル型非イオン界面活性剤（ＨＬＢ＝１５）８０部添加し、１０分間混合した。その後、系内内容物をホモミキサ−を用いて３０００ｒｐｍで高速撹拌し、その中へ蒸留水１３００部を徐々に添加し、その後、系内温度３０℃にて２０分間乳化を実施した。
系内温度をさらに２０℃に冷却した後、エチレンジアミン１０．５部を蒸留水１３０部に溶解したエチレンジアミン水溶液を添加した。
系内温度を２０〜２５℃にてコントロ−ルして、６０分間ホモミキサ−を用いて３０００ｒｐｍで撹拌を続行した。
次に、エバポレ−タ−により、使用溶剤であるメチルエチルケトンを減圧回収（湯浴４０℃）して水性ウレタン樹脂エマルション（ａ）を得た。
【０２１５】
実施例１４
実施例１において、クリヤー及び着色塗料で使用した水性ウレタン樹脂エマルションに代えて下記水性ウレタン樹脂エマルション（ｂ）を使用した以外は実施例１と同様にして被膜を形成した。
ウレタン被膜の引張り破断伸び率は−１０℃で１７０％であった。
【０２１６】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０２１７】
得られたポリプロピレン成型品は、曲面部および平面部ともにシワ、フクレ、アワ、光沢低下、剥がれ、ワレ等の欠陥がなく外観良好であった。
【０２１８】
該ポリプロピレン成型品を４０℃上水に２０日間浸せきした後、着色フィルムが貼り付けられた部分の剥がれ、フクレ、光沢低下等の欠陥の異常の有無を調べた結果、いずれも異常がなく良好だった。
【０２１９】
また、該ポリプロピレン成型品の耐揮発油性を評価するように、ガソリンに５時間浸せき後、２時間室温放置して評価したところ、着色フィルムが貼り付けられた部分にシワ、フクレ、アワ、光沢低下、剥がれ、ワレ等の欠陥がなく外観良好であった。
【０２２０】
水性ウレタン樹脂エマルション（ｂ）：
ポリカ−ボネ−トポリオ−ル（１，６ヘキサンのポリカ−ボネ−ト、分子量２０００）  ２５５部にトリメチロ−ルプロパン７．０部および１，４−ブタンジオ−ル５７．０部を添加した後、メチルエチルケトン２９０部を添加して溶解した。
次に、これにイソホロンジイソシアネート２６０部及びジブチルスズジラウレート０．０１部を系内温度５０℃で添加し、徐々に加温し、系内温度７５℃にて１８０分間反応を行い、遊離イソシアネート基を５．０％（対固形分）含有するウレタンプレポリマーを得た。次に、これにジメチロールプロピオン酸２６．５部及びメチルエチルケトン１２０部を添加した後、ジブチルスズジラウレート０．０７部を添加し、さらにトリエチルアミン９．９部を添加した。これを徐々に加温し、系内温度を５０℃まで冷却すると遊離イソシアネート基を１．９９％（対固形分）とカルボキシル基とを含有するウレタンプレポリマーが得られた。
次に、これに系内温度５０℃でトリエチルアミン９．９部を追加し、残余のカルボキシル基を中和した。その後、蒸留水９００部を徐々に添加し、ホモミキサーを用いて３０００ｒｐｍで攪拌し、乳化操作を系内温度２５℃で２０分間実施した。
次にエチレンジアミン７．８部を蒸留水８０部に溶解したエチレンジアミン水溶液を系内温度２５℃で添加し、２５℃で６０分間攪拌混合した。
その後、エバポレーターにより、使用溶剤であるメチルエチルケトンを減圧回収（湯浴４０℃）して水性ウレタン樹脂エマルション（ｂ）を得た。
【０２２１】
比較例１
実施例１において、レタンＰＧ−８０メタリック（関西ペイント株社製、商品名、イソシアネ−ト硬化型アクリル樹脂塗料）を乾燥膜厚１０μｍになるように塗装し８０℃で２０分間乾燥をおこなってクリヤー塗膜を形成する方法をアクリック＃２０００クリア−（関西ペイント（株）、商品名、アクリルラッカー塗料）を２０μｍになるようにスプレー塗装で塗装し、８０℃で１０分間乾燥させて非架橋性クリヤー塗膜を形成した以外は実施例１と同様にして実施例１の積層被膜を得た。
【０２２２】
実施例１と同様の方法で貼付加工した結果、  得られたポリプロピレン成型品は、曲面部及び平面部ともにシワ、フクレ、アワ、光沢低下、剥がれ、ワレ等の欠陥がなく外観良好であった。
【０２２３】
該ポリプロピレン成型品を４０℃上水に２０日間浸漬した後、着色フィルムが貼付けられた部分の剥がれ、フクレ、光沢低下等の欠陥が見られ悪かった。
【０２２４】
また、該ポリプロピレン成型品の耐揮発油性を評価するように、ガソリンに５時間浸せき後、２時間室温放置して評価したところ、着色フィルムが貼付けられた部分にシワ、フクレ、光沢低下等の欠陥がみられ耐揮発油性が劣った。
【０２２５】
比較例２
実施例１と同様の粘着剤を有する軟質ポリ塩化ビニルフィルムにアクリック＃２０００メタリック（関西ペイント（株）、商品名、アクリルラッカー塗料）を２０μｍになるようにスプレー塗装で塗装し、８０℃で１０分間乾燥させて非架橋性クリヤー塗膜を形成し、次いでレタンＰＧ−８０メタリック（関西ペイント株社製、商品名、イソシアネ−ト硬化型アクリル樹脂塗料）を乾燥膜厚１０μｍになるように塗装し８０℃で２０分間乾燥をおこなってクリヤー塗膜を形成させて比較例２の積層被膜を得た。
【０２２６】
得られた着色フィルムの離型紙を剥離した後、自動車用ポリプロピレン製サイドミラ−にスキ−ジを用いて伸ばしながら圧着して貼り付けトリミングしてメタリック色のポリプロピレン成型品（最大伸び率２００倍）を製造した。
【０２２７】
得られたポリプロピレン成型品は、曲面部及び平面部ともに光沢低下、ワレ等の欠陥が見られ、貼付作業性もフィルムのちぎれが生じ悪かった。
【０２２８】
該ポリプロピレン成型品を４０℃上水に２０日間浸漬した後、良好に着色フィルムが貼付けられた部分の剥がれ、フクレ、光沢低下等の欠陥の異常の有無を調べた結果、いずれも異常がなく良好であった。
【０２２９】
また、該ポリプロピレン成型品の揮発油性を評価するように、外観が良好な部分を選んでガソリンに５時間浸せき後、２時間室温放置して評価したところ、着色フィルムが貼付けられた部分にシワ、フクレ、アワ、光沢低下、剥がれ、ワレ等の欠陥がなく良好であった。
【０２３０】
【発明の効果】本発明の着色フィルムでは、熱硬化塗膜層が表面層として使用され、一方ウレタン樹脂層が、家具，車両あるいは建造物などへの取付け面として使用される。この取付けに際し、（ＩＩ）及び（ＩＩＩ）層は屈曲性、伸びが優れるのでフィルムの取付けによるシワ等の欠陥が生じないので仕上がり外観が優れる。また、貼り付けられた着色フィルム表面に小石や砂などの外的物がぶつかった際に、（ＩＶ）表面は硬度が高いこと及び表面からの衝撃によるエネルギーを（ＩＩ）及び（ＩＩＩ）で吸収するために表面硬度が高いにもかかわらず塗膜がワレ、剥がれ等の欠陥を生じることなく耐久性に優れたフィルムの性能を長期間保持できるといった効果がある。また、表面層は架橋型塗膜が形成されるので耐薬品性，耐汚染性，耐摩耗性に優れた性能を発揮する。
【０２３１】
また、従来のメラミン硬化性樹脂塗料、イソシアネート硬化性樹脂塗料、酸化硬化性樹脂塗料などの架橋性樹脂塗料を基材に基材に、直接塗装しなくても良いので、前もって塗装手段、塗膜性能、意匠性等の塗装目的により好適な方法を選択することができる。塗装により塗装欠陥が生じ難いこと、塗装に必要な塗料が必要以上に消費されることがない、塗装の作業環境や安全衛生上の管理を安全に行うことができる。更に、塗装された塗膜を回収することが容易であり環境汚染の点からも好ましい。
【０２３２】
伸び率が高度に要求される成型加工（１００％以上）においてもフィルムの伸び、張力、屈曲力が優れるので光沢低下やワレ、剥がれのない仕上がり外観に優れた成型加工品が得られる。
【０２３３】
更に、接合剤層（Ｉ）表面に形成されるクリヤー層（ＩＩ）として水性ウレタン樹脂分散液を使用することから、接合剤層（Ｉ）とクリヤー層（ＩＩ）との界面でお互いに交じり合った混合層ができたり、また、一方の層を形成する成分がもう一方の層内に浸透したりする恐れがないので、これらの層による機能が阻害されることなく、有効に発揮されるといった効果がある。